(57)【特許請求の範囲】
【請求項１】
−式Ｉの１種類以上の重合性化合物、
−式ＩＩ−２の１種類以上の誘電的に正の化合物、および
−式ＣＣ−３−Ｖの化合物を含み、媒体における式ＣＣ−３−Ｖの化合物の濃度が３１％以上であることを特徴とする、正の誘電異方性を有する液晶媒体。
【化１】
0006498378.tif 000100
（式中、
Ｐ１１およびＰ１２は、互いに独立に、重合性であり、
Ｓｐ１１およびＳｐ１２は、互いに独立に、１〜１０個のＣ原子を有するスペーサー基または単結合であり、
Ｘ１１およびＸ１２は、互いに独立に、−Ｏ−、−Ｏ−ＣＯ−、−ＣＯ−Ｏ−、−Ｏ−ＣＯ−Ｏ−または単結合であり、
Ｌは、それぞれの出現において、それぞれ互いに独立に、Ｈ、Ｆ、Ｃｌまたは１〜５個のＣ原子を有するアルキルであり、
ｒおよびｓは、互いに独立に、０、１、２または３であり、
ｔは、０、１または２である。）
【化２】
0006498378.tif 000101
（式中、
Ｒ２は、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルを表し、
【化３】
0006498378.tif 000102
を表し、
Ｌ２１〜Ｌ２４は、互いに独立に、ＨまたはＦを表し、
Ｘ２は、ハロゲン、１〜３個のＣ原子を有するハロゲン化アルキルまたはアルコキシ、または、２個または３個のＣ原子を有するハロゲン化アルケニルまたはアルケニルオキシを表す。）
【化４】
0006498378.tif 000103
【請求項２】
媒体における式ＣＣ−３−Ｖの化合物の濃度が、６０％以下である、請求項１に記載の媒体。
【請求項３】
媒体における式ＣＣ−３−Ｖの化合物の濃度が、５５％以下である、請求項１または２に記載の媒体。
【請求項４】
８０ｍＰａ・ｓ以下の回転粘度を有する、請求項１〜３のいずれか一項に記載の媒体。
【請求項５】
媒体における式Ｉの重合性化合物の濃度が０．０５％〜１０％の範囲内であることを特徴とする請求項１〜４のいずれか一項に記載の媒体。
【請求項６】
式Ｉの化合物に加え、更なる重合性化合物を追加的に含むことを特徴とする請求項１〜５のいずれか一項に記載の媒体。
【請求項７】
式ＩＩ−２の化合物に加え、更に式ＩＩの１種類以上の誘電的に正の化合物を含むことを特徴とする請求項１〜６のいずれか一項に記載の媒体。
【化５】
0006498378.tif 000104
（式中、
Ｒ２は、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルを表し、
【化６】
0006498378.tif 000105
を表し、
Ｌ２１およびＬ２２は、互いに独立に、ＨまたはＦを表し、
Ｘ２は、ハロゲン、１〜３個のＣ原子を有するハロゲン化アルキルまたはアルコキシ、または、２個または３個のＣ原子を有するハロゲン化アルケニルまたはアルケニルオキシを表し、
ｍは、０、１、２または３を表し、
ただし、請求項１に記載の式ＩＩ−２の化合物は除かれる。）
【請求項８】
式ＩＩＩの１種類以上の誘電的に正の化合物を含むことを特徴とする請求項１〜７のいずれか一項に記載の媒体。
【化７】
0006498378.tif 000106
（式中、
Ｒ３は、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルを表し、
【化８】
0006498378.tif 000107
を表し、
Ｌ３１およびＬ３２は、互いに独立に、ＨまたはＦを表し、
Ｘ３は、ハロゲン、１〜３個のＣ原子を有するハロゲン化アルキルまたはアルコキシ、または、２個または３個のＣ原子を有するハロゲン化アルケニルまたはアルケニルオキシを表し、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合を表し、および
ｎは、０、１、２または３を表す。）
【請求項９】
式ＩＶの１種類以上の誘電的に中性な化合物を含むことを特徴とする請求項１〜８のいずれか一項に記載の媒体。
【化９】
0006498378.tif 000108
（式中、
Ｒ４１およびＲ４２は、互いに独立に、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニルを表し、
【化１０】
0006498378.tif 000109
を表し、
Ｚ４１およびＺ４２は互いに独立に、Ｚ４１が２回出現する場合は、また、これらも互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合を表し、および
ｐは、０、１または２を表す。）
【請求項１０】
式ＩＶ−１の１種類以上の誘電的に中性な化合物を含むことを特徴とする請求項９に記載の媒体。
【化１１】
0006498378.tif 000110
（式中、
Ｒ４１およびＲ４２は、請求項９に記載のそれぞれの意味を有する。）
【請求項１１】
式ＣＣ−ｎ−ｍ、ＣＣ−ｎ−Ｏｍ、ＣＣ−ｎ−Ｖ、ＣＣ−ｎ−ＶｍおよびＣＣ−ｎ−ｍＶの群から選択される式ＩＶ−１の１種類以上の化合物を含むことを特徴とする請求項１０に記載の媒体。
【化１２】
0006498378.tif 000111
（式中、
ｎおよびｍは、それぞれ整数を表す。）
【請求項１２】
式ＩＩ−２ａ〜ＩＩ−２ｊの化合物の群から選択される式ＩＩ−２の１種類以上の化合物を含むことを特徴とする請求項１〜１１のいずれか１項に記載の媒体。
【化１３】
0006498378.tif 000112
【化１４】
0006498378.tif 000113
（式中、
Ｒ２、Ｘ２およびＬ２１〜Ｌ２４は、請求項１に記載の意味を有し、
Ｌ２５〜Ｌ２８は、互いに独立に、ＨまたはＦを表す。）
【請求項１３】
式Ｖの１種類以上の誘電的に中性な化合物を含むことを特徴とする請求項１〜１２のいずれか一項に記載の媒体。
【化１５】
0006498378.tif 000114
（式中、
Ｒ５１およびＲ５２は、互いに独立に、請求項７で式ＩＩにおいてＲ２に示される意味を有し、
【化１６】
0006498378.tif 000115
を表し、
Ｚ５１およびＺ５２は、互いに独立に、Ｚ５１が２回出現する場合は、また、これらも互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合を表し、および
ｒは０、１または２を表す。）
【請求項１４】
以下の化合物群から選択される１種類以上の化合物を含むことを特徴とする請求項１〜１３のいずれか一項に記載の媒体。
【化１７】
0006498378.tif 000116
【化１８】
0006498378.tif 000117
【化１９】
0006498378.tif 000118
【請求項１５】
請求項１〜１４のいずれか一項に記載の媒体を含有することを特徴とする液晶ディスプレイ。
【請求項１６】
重合性化合物（１種類または多種類）を重合することにより安定化された請求項１〜１４のいずれか一項に記載の媒体を含有することを特徴とするディスプレイ。
【請求項１７】
アクティブマトリクスによってアドレスされることを特徴とする請求項１５または１６に記載のディスプレイ。
【請求項１８】
ＰＳ−ＩＰＳまたはＰＳ−ＦＦＳディスプレイであることを特徴とする請求項１５〜１７のいずれか一項に記載のディスプレイ。
【請求項１９】
ＰＳ正のＶＡディスプレイであることを特徴とする請求項１５〜１７のいずれか一項に記載のディスプレイ。
【請求項２０】
液晶ディスプレイにおける請求項１〜１４のいずれか一項に記載の媒体の使用。
【請求項２１】
ディスプレイ内において重合性化合物（１種類）または重合性化合物（多種類）を重合することにより請求項１〜１４のいずれか一項に記載の媒体を安定化することを特徴とする液晶ディスプレイの製造方法。
【請求項２２】
重合性化合物（１種類）または重合性化合物（多種類）を重合する際に電圧を印加しないことを特徴とする請求項２１に記載の方法。
【発明の詳細な説明】
【技術分野】
【０００１】
本発明は、液晶媒体、特に、ポリマーによって安定化されている媒体、およびこれらの媒体を含有する液晶ディスプレイ、特に、アクティブマトリクスによってアドレスされるディスプレイ、および、特には、面内スイッチング（ＩＰＳ：ｉｎ−ｐｌａｎｅ  ｓｗｉｔｃｈｉｎｇ）、フリンジ場スイッチング（ＦＦＳ：ｆｒｉｎｇｅ−ｆｉｅｌｄ  ｓｗｉｔｃｈｉｎｇ）または正のΔεの垂直配向（正のＶＡ：ｐｏｓｉｔｉｖｅ  ｖｅｒｔｉｃａｌｌｙ  ａｌｉｇｎｅｄ）タイプのディスプレイ、および、非常に特には、ＰＳ（ｐｏｌｙｍｅｒ−ｓｔａｂｉｌｉｓｅｄ：ポリマー安定化）またはＰＳＡ（ｐｏｌｙｍｅｒ−ｓｕｓｔａｉｎｅｄ  ａｌｉｇｎｍｅｎｔ：ポリマー維持配向）タイプの液晶ディスプレイに関する。
【背景技術】
【０００２】
現在使用されている液晶ディスプレイ（ＬＣディスプレイ（ｌｉｑｕｉｄ−ｃｒｙｓｔａｌ  ｄｉｓｐｌａｙ）、略して、「ディスプレイ」または「ＬＣＤ」とも呼ばれる）は、通常、ＴＮ（ｔｗｉｓｔｅｄ  ｎｅｍａｔｉｃ：ツイストネマチック）タイプのものである。しかしながら、これらは、コントラストの視野角依存性が強いという不都合を有する。
【０００３】
加えて、より広い視野角を有する所謂ＶＡ（ｖｅｒｔｉｃａｌ  ａｌｉｇｎｍｅｎｔ：垂直配向）ディスプレイが知られている。ＶＡディスプレイの液晶セルは２つの透明電極の間に液晶媒体層を含有しており、そこでは、通常、液晶媒体は負の値の誘電（ＤＣ：ｄｉｅｌｅｃｔｒｉｃ）異方性（Δε）を有する。スイッチが切れている状態で、液晶層の分子は電極表面に垂直に配向しているか（ホメオトロピック的）、または、チルトホメオトロピック配向を有している。電極に電圧を印加すると、電極表面に平行な液晶分子の再配向が起きる。
【０００４】
更に、複屈折効果に基づいて、所謂「ベンド（ｂｅｎｄ）」配向で通常は正の（ＤＣ）異方性の液晶層を有しているＯＣＢ（ｏｐｔｉｃａｌｌｙ  ｃｏｍｐｅｎｓａｔｅｄ  ｂｅｎｄ：光学補償ベンド）ディスプレイが知られている。電圧を印加すると、電極表面に垂直な液晶分子の再配向が起きる。加えて、暗状態においてベンドセルの光に対する望ましくない透明性を防ぐために、通常、ＯＣＢディスプレイは１枚以上の複屈折光学的リターデーションフィルムを含有する。ＯＣＢディスプレイは、ＴＮディスプレイと比較して、より広い視野角および、より短い応答時間を有する。
【０００５】
特に、２枚の基板の間に液晶層を含有し、基板の一方のみが、通常、櫛形構造の電極層を有するＩＰＳ（ｉｎ−ｐｌａｎｅ  ｓｗｉｔｃｈｉｎｇ：面内スイッチング）ディスプレイが知られている。電圧を印加すると、それにより液晶層に平行な有意な成分を有する電界が生成される。このため、層面内において液晶分子の再配向が生じる。
【０００６】
更に、所謂ＦＦＳ（ｆｒｉｎｇｅ−ｆｉｅｌｄ  ｓｗｉｔｃｈｉｎｇ：フリンジ場スイッチング）ディスプレイが提案されており（とりわけ、Ｓ．Ｈ．Ｊｕｎｇら、Ｊｐｎ．Ｊ．Ａｐｐｌ．Ｐｈｙｓ．、４３巻、３号、２００４年、１０２８頁を参照；非特許文献１）、同様に同一の基板上に２つの電極を含有するが、ＩＰＳディスプレイとは対照的に、これらの一方のみが構造化された（櫛形）電極の形状であり、他方の電極は構造化されていない。それにより、強力な所謂「フリンジ場」、即ち、電極端の近傍における強力な電界およびセル全体にわたって強力な垂直成分および強力な水平成分の両者ともを有する電界が生成される。ＩＰＳディスプレイおよびＦＦＳディスプレイの両者とも、コントラストの低い視野角依存性を有する。
【０００７】
上述のディスプレイタイプの更に発展したものは、用語「ＰＳＡ」（「ｐｏｌｙｍｅｒ  ｓｕｓｔａｉｎｅｄ  ａｌｉｇｎｍｅｎｔ」：ポリマー維持配向）としても知られている所謂「ＰＳ」（「ｐｏｌｙｍｅｒ  ｓｔａｂｉｌｉｓｅｄ」：ポリマー安定化）ディスプレイである。これらにおいては、少量（例えば、０．３％、典型的には、０．１％以上〜５％以下の範囲内において、好ましくは、３％以下まで）の重合性化合物を液晶媒体に添加し、液晶セルに導入後、電圧を印加したまま、通常、ＵＶ光重合によって、その場で電極間において重合または架橋する。また、これらの混合物は、例えば、米国特許第６，７８１，６６５号明細書（特許文献１）において記載される通りの開始剤も任意に含んでもよい。重合性化合物を含む混合物に、開始剤、例えば、チバ社製Ｉｒｇａｎｏｘ（登録商標）１０７６を、好ましくは０〜１％の量で加える。「反応性メソゲン」（ＲＭ：ｒｅａｃｔｉｖｅ  ｍｅｓｏｇｅｎ）とも称される重合性メソゲンまたは液晶化合物を液晶混合物に添加することが、特に適切であることが証明されている。当面のところ、ＰＳＡの原理は、さまざまな古典的液晶ディスプレイ中で使用されている。例えば、ＰＳＡ−ＶＡ、ＰＳＡ−ＯＣＢ、ＰＳ−ＩＰＳ／ＦＦＳおよびＰＳ−ＴＮディスプレイが知られている。テストセルにおいて示すことができる通り、ＰＳＡ法によってセル中の液晶の初期配向が安定化される結果となる。従って、ＰＳＡ−ＯＣＢディスプレイにおいて、ベンド構造の安定化を達成することが可能となり、オフセット電圧を低減または完全に省くことすらできる。ＰＳＡ−ＶＡディスプレイの場合、ディスプレイの表面に対する垂線より測定される「プレチルト」が低減され、このことは、ディスプレイにおける応答時間に対して正の効果を有する。ＰＳＡディスプレイの場合、反応性メソゲンの重合が液晶混合物中で起きるよう意図されている。このための必要条件は、液晶混合物自身が重合性成分を一切含まないことである。適切な重合性化合物は、例えば、表Ｇに列記されている。
【０００８】
加えて、所謂、正のＶＡディスプレイが、特に好ましい実施形態であることが証明されてきた。これらのディスプレイにおいては、誘電的に正の液晶媒体が使用される。電圧がかかっていない初期状態における液晶の初期配向は、ホメオトロピックであり、即ち、基板に対して本質的に垂直である。櫛歯状電極に電圧を印加すると液晶媒体層に本質的に平行な電界が生成され、基板に本質的に平行な配向への液晶の転換が生じる。また、このタイプの櫛歯状電極は、通常、ＩＰＳディスプレイにおいても使用される。また、対応するポリマー安定化（ＰＳＡ：ｐｏｌｙｍｅｒ  ｓｔａｂｉｌｉｓａｔｉｏｎ）も、これらの正のＶＡディスプレイにおいてうまく働くことが証明されている。また、応答時間の著しい短縮も達成できる。
【０００９】
特に、モニターおよび特にはテレビ用途向けのみならず携帯用途（携帯テレビ）および「ノート型」テレビ（ＮＢＴＶ：ｎｏｔｅｂｏｏｋ  ＴＶ）用に、液晶ディスプレイの応答時間のみならずコントラストおよび輝度（よって、透過性）も最適化することが引き続き望まれている。ここで、ＰＳＡ法は重要な利点を提供できる。特に、ＰＳＡ−ＩＰＳ、ＰＳＡ−ＦＦＳおよびＰＳＡ−正のＶＡの場合、特に、これらのディスプレイのコントラストの良好な視野角依存性などの他のパラメータに著しい悪影響を及ぼすことなく、応答時間の短縮を達成できる。
【００１０】
正の誘電異方性を有する液晶混合物を含むディスプレイ、および、ポリマーは、例えば、国際特許出願公開第２００９／１５６１１８号パンフレット（特許文献２）において開示されている。
【００１１】
しかしながら、先行技術より既知の液晶混合物およびＲＭは、ＰＳＡディスプレイにおいて使用する際に、各種の不都合を依然として有することが見出されてきた。重合は、好ましくは、光開始剤を添加することなくＵＶ光を用いて行わなければならず、これは特定の用途に好都合のことがある。加えて、液晶混合物（また、下では「液晶ホスト混合物」とも、また、略して単に「ホスト混合物」とも言う）および重合性成分を含む選択された「材料系」は、可能な限り低い回転粘度および可能な限り良好な電気特性を有していなければならない。ここでは、所謂「電圧保持率（ｖｏｌｔａｇｅ  ｈｏｌｄｉｎｇ  ｒａｔｉｏ）」（略して、ＶＨＲまたはＨＲ）が強調されるべきである。ＰＳＡディスプレイに関しては、通常、ＵＶ曝露はディスプレイの製造工程の不可欠な部分であるが、また、当然ながら、製造終了後のディスプレイにおいても「通常」の曝露として起こるため、特に、ＵＶ光照射後の高いＶＨＲが中心的に重要なものである。
【００１２】
しかしながら、例えば、ＴＦＴディスプレイにおいて使用するには、そのＶＨＲがしばしば不適切であったり、あるいは液晶混合物の配向の安定化が不満足であったりするため、これまでの液晶混合物および重合性成分の全ての組み合わせが、ＰＳＡディスプレイに適している訳ではないと言う問題が生じる。
【００１３】
特に、実用的用途に対して不具合が著しく低減されたＰＳＡディスプレイ用の入手可能で新規な材料を有することが望ましい。
【００１４】
よって、上記の不都合を示さないか、僅かな程度にのみ示し、改良された特性を有する、特にＩＰＳおよびＦＦＳタイプのＰＳＡディスプレイ、および、そのようなディスプレイにおいて使用するための液晶媒体および重合性化合物に対する多大な要求が引き続きある。特に、高い比抵抗と同時に広い動作温度範囲で低温においてすら短い応答時間、および、低い閾電圧、多数の中間階調、高いコントラストおよび広い視野角を可能とし、また、特にＵＶ曝露後も高い電圧保持率を有し、および、特に、改良された応答時間を有するＰＳＡディスプレイ、および、ＰＳＡディスプレイにおいて使用するための材料に対する多大な要求がある。
【００１５】
本発明は、上に示される不都合を有していないか、低減された程度にのみ有しおり、同時に、非常に高い比抵抗値、高いＶＨＲ値、広い視野角範囲、低い閾電圧、および、特に短い応答時間が可能となるＰＳＡディスプレイにおいて使用するための新規な液晶混合物および新規な液晶媒体を提供する目的に基づく。
【００１６】
この目的は、本出願において記載される通りの液晶媒体および液晶ディスプレイによって本発明に従い達成された。特に、驚くべきことに、ＰＳＡディスプレイにおいて本発明による液晶媒体を使用すると、特に速い応答時間を達成できることが見出された。
【００１７】
一般にこれらのディスプレイのためには、および、特に、ＰＳＡ−ＩＰＳおよびＰＳＡ−ＦＦＳディスプレイの場合、改良された特性を有する新規な液晶媒体が必要である。特に、アドレス時間は、多くのタイプの用途のために改良されなければならない。従って、比較的低い粘度（η）を有し、特に、比較的低い回転粘度（γ１）を有する液晶媒体が必要である。特に、モニター用途向けには、回転粘度が１００ｍＰａ・ｓ以下、好ましくは８０ｍＰａ・ｓ以下、好ましくは６０ｍＰａ・ｓ以下、特には５５ｍＰａ・ｓ以下であるべきである。このパラメータに加え、媒体は適切な幅および位置のネマチック相範囲および適切な複屈折（Δｎ）を有していなければならず、誘電異方性（Δε）は相当に低い動作電圧を可能とするために十分高くなければならない。Δεは、好ましくは２より大きく、非常に好ましくは３より大きいが、好ましくは２０以下、特に好ましくは１５以下、非常に特に好ましくは１２以下であるべきであり、これにより少なくとも相当に高い比抵抗が保たれるからである。
【００１８】
ノート型パソコンまたは他の携帯用途向けのディスプレイとしての用途については、回転粘度は、好ましくは９０ｍＰａ・ｓ以下、より好ましくは５５ｍＰａ・ｓ以下、特に好ましくは５０ｍＰａ・ｓ以下であるべきである。ここで、誘電異方性は、好ましくは３．０以上、好ましくは４．０以上、特に好ましくは６．０以上であるべきである。
【００１９】
テレビ用のディスプレイとしての用途向けには、誘電異方性は、好ましくは２より大きく、特に好ましくは３より大きいが、好ましくは１０未満、好ましくは８未満、特に好ましくは５未満であるべきである。ここで、透明点は５０℃以上〜１００℃以下の範囲内であるべきであり、複屈折率は０．０８以上〜０．１３以下の範囲内であるべきである。
【先行技術文献】
【特許文献】
【００２０】
【特許文献１】米国特許第６，７８１，６６５号
【特許文献２】国際特許出願公開第２００９／１５６１１８号パンフレット
【非特許文献】
【００２１】
【非特許文献１】Ｓ．Ｈ．Ｊｕｎｇら、Ｊｐｎ．Ｊ．Ａｐｐｌ．Ｐｈｙｓ．、４３巻、３号、２００４年、１０２８頁
【発明の概要】
【発明が解決しようとする課題】
【００２２】
従って、広いネマチック相範囲、使用されるディスプレイのタイプに対応する適切な光学異方性（Δｎ）、適切に高いΔε、および、特に短い応答時間のための特に低い粘度などの実用的用途向けに適切な特性を有する液晶媒体に対する多大な要求がある。
【課題を解決するための手段】
【００２３】
ここで驚くべきことに、適切に高いΔε、適切な相範囲およびΔｎ有し、先行技術からの材料の不具合を有していないか、少なくとも著しく低減された程度にのみ有する液晶媒体を達成することが可能であることが見出された。
【発明を実施するための形態】
【００２４】
これらの改良された本出願による液晶媒体は、少なくとも以下の化合物を含む：
−式Ｉの１種類以上の重合性化合物、および
−式ＩＩおよびＩＩＩの化合物群より選択される１種類以上の誘電的に正の化合物（好ましくは、それぞれ、３より大きい誘電異方性を有する化合物）、および
−任意成分として、式ＩＶの１種類以上の誘電的に中性の化合物。
【００２５】
【化１】
0006498378.tif 000002
式中、
Ｐ１１およびＰ１２は、互いに独立に、重合性基、好ましくは、アクリレートまたはメタクリレートであり、
Ｓｐ１１およびＳｐ１２は、互いに独立に、１〜１０個のＣ原子を有するスペーサー基または単結合であり、
Ｘ１１およびＸ１２は、互いに独立に、−Ｏ−、−Ｏ−ＣＯ−、−ＣＯ−Ｏ−、−Ｏ−ＣＯ−Ｏ−または単結合であり、
Ｌは、それぞれの出現において、それぞれ互いに独立に、Ｈ、Ｆ、Ｃｌまたは１〜５個のＣ原子を有するアルキル、好ましくは、Ｈ、ＦまたはＣｌであり、
ｒおよびｓは、互いに独立に、０、１、２または３であり、
ｔは、０、１または２である。
【００２６】
【化２】
0006498378.tif 000003
式中、
Ｒ２は、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニル、好ましくは、アルキルまたはアルケニルを表し、
【００２７】
【化３】
0006498378.tif 000004
好ましくは、
【００２８】
【化４】
0006498378.tif 000005
を表し、
Ｌ２１およびＬ２２はＨまたはＦを表し、好ましくは、Ｌ２１はＦを表し、
Ｘ２は、ハロゲン、１〜３個のＣ原子を有するハロゲン化アルキルまたはアルコキシ、または、２個または３個のＣ原子を有するハロゲン化アルケニルまたはアルケニルオキシ、好ましくは、Ｆ、Ｃｌ、−ＯＣＦ３、−Ｏ−ＣＨ２ＣＦ３、−Ｏ−ＣＨ＝ＣＨ２、−Ｏ−ＣＨ＝ＣＦ２または−ＣＦ３、非常に好ましくは、Ｆ、Ｃｌ、−Ｏ−ＣＨ＝ＣＦ２または−ＯＣＦ３を表し、
ｍは、０、１、２または３、好ましくは１または２、特に好ましくは１を表し、
Ｒ３は、１〜７個のＣ原子を有するアルキル、アルコキシ、フッ化アルキルまたはフッ化アルコキシ、２〜７個のＣ原子を有するアルケニル、アルケニルオキシ、アルコキシアルキルまたはフッ化アルケニル、好ましくは、アルキルまたはアルケニルを表し、
【００２９】
【化５】
0006498378.tif 000006
好ましくは、
【００３０】
【化６】
0006498378.tif 000007
であり、
Ｌ３１およびＬ３２は、互いに独立に、ＨまたはＦを表し、好ましくは、Ｌ３１はＦを表し、
Ｘ３は、ハロゲン、１〜３個のＣ原子を有するハロゲン化アルキルまたはアルコキシ、または、２個または３個のＣ原子を有するハロゲン化アルケニルまたはアルケニルオキシ、Ｆ、Ｃｌ、−ＯＣＦ３、−Ｏ−ＣＨ２ＣＦ３、−Ｏ−ＣＨ＝ＣＦ２、−Ｏ−ＣＨ＝ＣＨ２または−ＣＦ３、非常に好ましくは、Ｆ、Ｃｌ、−Ｏ−ＣＨ＝ＣＦ２または−ＯＣＦ３を表し、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合、好ましくは、−ＣＨ２ＣＨ２−、−ＣＯＯ−、トランス−ＣＨ＝ＣＨ−または単結合、非常に好ましくは、−ＣＯＯ−、トランス−ＣＨ＝ＣＨ−または単結合を表し、および
ｎは、０、１、２または３、好ましくは１または３、特に好ましくは１を表す。
【００３１】
【化７】
0006498378.tif 000008
式中、
Ｒ４１およびＲ４２は、互いに独立に、式ＩＩにおいてＲ２について上で示される意味を有し、好ましくは、Ｒ４１がアルキルを表し、Ｒ４２がアルキルまたはアルコキシを表すか、または、Ｒ４１がアルケニルを表し、Ｒ４２がアルキルを表し、
【００３２】
【化８】
0006498378.tif 000009
を表し、
好ましくは、
【００３３】
【化９】
0006498378.tif 000010
Ｚ４１およびＺ４２は互いに独立に、Ｚ４１が２回出現する場合は、また、これらも互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合を表し、好ましくは、それらの１個以上は単結合を表し、および
ｐは、０、１または２、好ましくは、０または１を表す。
【００３４】
本出願による液晶媒体は、好ましくは、１種類以上の少なくとも一反応性の重合性化合物を含む。特に好ましい実施形態において、液晶媒体は１種類以上の二反応性の重合性化合物を含む。
【００３５】
本出願による液晶媒体は、任意成分として、１種類以上の重合開始剤、好ましくは、１種類以上の光開始剤を含んでもよい。媒体における開始剤（１種類）の濃度または開始剤（多種類）の総濃度は、重合性化合物の総濃度を基礎として、好ましくは、０．００１％〜１％、好ましくは、０．１％〜１０％である。
【００３６】
本出願による液晶媒体は、好ましくは、ネマチック相を有する。
【００３７】
本発明は、更に、上および下に記載される通りの本発明による液晶混合物と、好ましくは反応性メソゲンより選択される１種類以上の重合性化合物とを含む液晶媒体に関する。
【００３８】
本発明は、更に、
−好ましくは反応性メソゲンより選択される１種類以上の重合性化合物を含む重合性成分（成分Ａ）と、
−上および下に記載される通りの式ＩＩおよび／またはＩＩＩの１種類以上の化合物を５％以上含む本発明による液晶混合物から成り、下では「液晶ホスト混合物」または「ホスト混合物」とも言う（非重合性の）液晶成分（成分Ｂ）と
を含む液晶媒体に関する。
【００３９】
本発明は、更に、好ましくは、電界および／または磁界を印加することなく、ＰＡまたはＰＳＡディスプレイにおいて重合性化合物（１種類または多種類）をその場で（インサイチュー）重合することにより応答時間を改良するために、ＰＳおよびＰＳＡディスプレイにおいて本発明による液晶混合物および液晶媒体を使用すること、特に、液晶媒体を含有するＰＳおよびＰＳＡディスプレイにおいて使用することに関する。しかしながら、また、電界および／または磁界、好ましくは電界を印加した状態で、重合性化合物（１種類または多種類）の重合を行うこともできる。この場合に印加される電圧は、かなり低くなければならず、特には、０Ｖから使用される電気光学的効果の閾電圧（Ｖｔｈ）の間の範囲内であるべきである。
【００４０】
本発明は、更に、本発明による液晶媒体を含有する液晶ディスプレイ、特に、ＰＳまたはＰＳＡディスプレイ、特に好ましくは、ＰＳ−ＩＰＳ、ＰＳＡ−ＩＰＳ、ＰＳ−ＦＦＳまたはＰＳＡ−ＦＦＳディスプレイまたはＰＳ−正のＶＡまたはＰＳＡ−正のＶＡディスプレイに関する。
【００４１】
本発明は、更に、２枚の基板（ただし、少なくとも一方の基板は光に対して透明であり、少なくとも一方の基板は電極層を有する。）と、基板間に配置され、重合された成分および低分子量成分を含む液晶媒体層（ただし、重合された成分は、１種類以上の重合性化合物を、液晶セルの基板間において液晶媒体中で、好ましくは電圧を印加しながら重合することで得ることができ、ただし、低分子量成分は上および下で記載される通りの本発明による液晶混合物である。）とから成る液晶セルを含むＰＳまたはＰＳＡタイプの液晶ディスプレイに関する。
【００４２】
本発明は、更に、重合性化合物（１種類または多種類）を重合することで安定化された液晶媒体を含有する液晶ディスプレイに関する。
【００４３】
本発明によるディスプレイは、好ましくは、アクティブマトリクス（ａｃｔｉｖｅ  ｍａｔｒｉｘ  ＬＣＤ、略してＡＭＤ）、好ましくは、薄膜トランジスタ（ＴＦＴ：ｔｈｉｎ−ｆｉｌｍ  ｔｒａｎｓｉｓｔｏｒ）のマトリクスによってアドレスされる。しかしながら、また、本発明による液晶は、他の既知のアドレス手段を有するディスプレイにおいても有利な態様において使用できる。
【００４４】
本発明は、更に、本発明による１種類以上の低分子量液晶化合物または液晶混合物を、１種類以上の重合性化合物と、および、任意成分として更なる液晶化合物および／または添加剤と混合することによって本発明による液晶媒体を調製する方法に関する。
【００４５】
本発明は、更に、本発明による液晶混合物を、１種類以上の重合性化合物と、および、任意成分として更なる液晶化合物および／または添加剤と混合し、その結果得られる混合物を上および下に記載される通りの液晶セルに導入し、好ましくは０ＶとＶｔｈの間の範囲内で任意に電圧を印加して、特に好ましくは電圧を印加せずに、重合性化合物（１種類または多種類）を重合することによって本発明による液晶ディスプレイを製造する方法に関する。
【００４６】
本発明は、更に、ディスプレイ内において必要により電圧を印加し、重合性化合物（１種類または多種類）を重合することによって本発明による媒体が安定化されている液晶ディスプレイを製造する方法に関する。
【００４７】
以下の意味を上および下で適用する。
【００４８】
他に示さない限り、用語「ＰＳＡ」をＰＳディスプレイおよびＰＳＡディスプレイを表すために使用する。
【００４９】
用語「チルト」および「チルト角」は、液晶ディスプレイ（本明細書において、好ましくは、ＰＳまたはＰＳＡディスプレイ）において液晶媒体の分子がセル表面に対してチルトした配向に関する。本明細書において、チルト角は、液晶分子の分子長軸（液晶ダイレクタ）と、液晶セルの表面を形成する平坦で平行な外板の表面との間の平均角（９０°未満）を表す。
【００５０】
用語「メソゲン基」は当業者に既知で文献に記載されており、それの引力および斥力的相互作用の異方性によって、低分子量または高分子物質中で液晶（ＬＣ：ｌｉｑｕｉｄ−ｃｒｙｓｔａｌｌｉｎｅ）相の発生に本質的に寄与する基を表す。メソゲン基を含有する化合物（メソゲン化合物）は、それ自身では必ずしも液晶相を有する必要はない。また、他の化合物と混合後および／または重合後のみに、メソゲン化合物が液晶相挙動を示すことも可能である。典型的なメソゲン基は、例えば、剛直な棒状または円盤状の形状の単位である。メソゲンまたは液晶化合物に関して使用される用語および定義の概説は、Ｐｕｒｅ  Ａｐｐｌ．Ｃｈｅｍ．７３巻（５号）、８８８頁（２００１年）およびＣ．Ｔｓｃｈｉｅｒｓｋｅ、Ｇ．Ｐｅｌｚｌ、Ｓ．Ｄｉｅｌｅ、Ａｎｇｅｗ．Ｃｈｅｍ．２００４年、１１６巻、６３４０〜６３６８頁において与えられている。
【００５１】
用語「スペーサー基」または略して「スペーサー」は、上および下で「Ｓｐ」とも呼ばれ、当業者に既知で文献に記載されており、例えば、Ｐｕｒｅ  Ａｐｐｌ．Ｃｈｅｍ．７３巻（５号）、８８８頁（２００１年）およびＣ．Ｔｓｃｈｉｅｒｓｋｅ、Ｇ．Ｐｅｌｚｌ、Ｓ．Ｄｉｅｌｅ、Ａｎｇｅｗ．Ｃｈｅｍ．２００４年、１１６巻、６３４０〜６３６８頁を参照。他に示さない限り、用語「スペーサー基」または「スペーサー」は、上および下において、重合性メソゲン化合物中でメソゲン基および重合性基（１個または複数）を互いに連結している柔軟性の基を表す。
【００５２】
用語「反応性メソゲン」または「ＲＭ（ｒｅａｃｔｉｖｅ  ｍｅｓｏｇｅｎ）」は、メソゲン基および重合に適切な１個以上の官能基（重合性基または基Ｐとも呼ばれる）を含有する化合物を表す。
【００５３】
用語「低分子量化合物」および「非重合性化合物」は、通常、モノマー性で、当業者に既知の通常の条件下、特にＲＭの重合のために使用される条件下において重合に適する官能基を含有しない化合物を表す。
【００５４】
「非重合性」は、少なくとも重合性化合物を重合するために使用される条件下において、重合反応に対して化合物が安定であるか非反応性であることを意味する。
【００５５】
本発明の目的のために、用語「液晶媒体」は、液晶混合物および１種類以上の重合性化合物（例えば、反応性メソゲンなど）を含む媒体を表すことを意図する。用語「液晶混合物」（または「ホスト混合物」）は、非重合性で低分子量の化合物、好ましくは、２種類以上の液晶化合物と、任意成分として、例えば、キラルドーパントまたは安定剤などの更なる添加剤とから排他的に成る液晶混合物を表すことを意図する。
【００５６】
特に、室温においてネマチック相を有する液晶混合物および液晶媒体が特に好ましい。
【００５７】
また、本発明による液晶混合物および液晶媒体は、例えば、重合開始剤、禁止剤、安定剤、表面活性化物質またはキラルドーパントなどの当業者に既知で文献に記載されている更なる添加剤を含んでもよい。これらは重合性でも非重合性でもよい。従って、重合性添加剤は重合性成分に分類される。従って、非重合性添加剤は液晶混合物（ホスト混合物）または非重合性成分に分類される。
【００５８】
ＰＳＡディスプレイを製造するために、好ましくは０Ｖ〜Ｖｔｈの範囲内で任意に電圧を印加するが、特に好ましくは電圧を印加せずに、液晶ディスプレイの基板間の液晶媒体中において、その場での重合（インサイチュー重合）により、重合性化合物を重合または架橋（１つの化合物が２個以上の重合性基を含有する場合）する。重合は１つの工程で行うことができる。また、最初に、配向の安定化を引き起こすために電圧を印加しながら第１工程における重合を行い、続いて、第２重合工程において電圧を印加せずに、第１工程において反応しなかった化合物を重合または架橋する（「最終硬化」）ことも可能である。
【００５９】
適切で好ましい重合方法は、例えば、熱または光重合で、好ましくは光重合であり、特にはＵＶ光重合である。また、必要に応じて、ここに１種類以上の開始剤を加えることもできる。重合のために適切な条件および開始剤の適切なタイプおよび量は当業者に既知であり、文献に記載されている。例えば、商業的に入手可能な光重合開始剤Ｉｒｇａｃｕｒｅ６５１（登録商標）、Ｉｒｇａｃｕｒｅ１８４（登録商標）、Ｉｒｇａｃｕｒｅ９０７（登録商標）、Ｉｒｇａｃｕｒｅ３６９（登録商標）またはＤａｒｏｃｕｒｅ１１７３（登録商標）（全てＣｉｂａ社）がフリーラジカル重合に適する。開始剤を用いる場合、開始剤の比率は、混合物全体を基礎として、好ましくは０．００１〜５％、特に好ましくは０．００１〜１％である。しかしながら、また、開始剤を加えることなく、重合を行うこともできる。更に好ましい実施形態において、液晶媒体は重合開始剤を含まない。
【００６０】
また、例えば、保存または輸送中におけるＲＭの好ましくない自発的な重合を防止するために、重合性成分（成分Ａ）または液晶媒体（成分Ｂ）は１種類以上の安定剤を含んでもよい。安定剤の適切なタイプおよび量は当業者に既知であり、文献に記載されている。例えば、Ｉｒｇａｎｏｘ（登録商標）シリーズ（Ｃｉｂａ社）からの商業的に入手可能な安定剤、例えば、Ｉｒｇａｎｏｘ（登録商標）１０７６（同様にＣｉｂａ社）などが特に適切である。安定剤を用いる場合、安定剤の割合は、ＲＭまたは重合性成分Ａ）の総量を基礎として、好ましくは１０〜１０，０００ｐｐｍ、特に好ましくは５０〜５００ｐｐｍである。
【００６１】
また、重合性化合物は開始剤のない重合にも適しており、このことは、例えば、材料費の低下、特に、開始剤またはそれの分解生成物の残存し得る量による液晶媒体の不純物がより少ないなどの特筆すべき利点を伴う。
【００６２】
ＰＳＡディスプレイにおいて使用するための本発明による液晶媒体は、好ましくは５％以下、特に好ましくは３％以下、および、好ましくは０．０１％以上、特に好ましくは０．１％以上の重合性化合物、特には、上および下で与えられる式の重合性化合物を含む。
【００６３】
１種類、２種類または３種類の重合性化合物を含む液晶媒体が特に好ましい。
【００６４】
更に、成分Ａ）および／またはＢ）の化合物がアキラルな化合物から成る群より排他的に選択されるアキラルな重合性化合物と、液晶媒体とが好ましい。
【００６５】
更に、重合性成分（または成分Ａ）が、１個の重合性基を含有する１種類以上の重合性化合物（一反応性）と、２個以上、好ましくは２個の重合性基を含有する１種類以上の重合性化合物（二反応性または多反応性）とを含む液晶媒体が好ましい。
【００６６】
更に、重合性成分または成分Ａ）が、２個の重合性基を含有する重合性化合物（二反応性）を排他的に含むＰＳＡディスプレイおよび液晶媒体が好ましい。
【００６７】
重合性化合物は個別に液晶混合物に添加できるが、また、本発明に従って用いられる２種類以上の重合性化合物を含む混合物を使用することも可能である。そのような混合物を重合する場合、コポリマーが形成される。本発明は、更に、上および下で述べられる重合性混合物に関する。重合性化合物は、メソゲンでも非メソゲンでもよい。反応性メソゲン（ＲＭ：ｒｅａｃｔｉｖｅ  ｍｅｓｏｇｅｎ）としても既知の重合性メソゲン化合物が特に好ましい。
【００６８】
本発明による液晶媒体およびＰＳＡディスプレイにおける使用に適切で好ましいＲＭを下に記載する。
【００６９】
本出願による液晶媒体は、好ましくは、総和で０．０５〜１０％、好ましくは０．１〜４．０％、特に好ましくは０．２〜２．０％の、好ましくは式Ｉの重合性化合物を含む。
【００７０】
式Ｉの特に好ましい化合物は、式Ｉの以下のサブ式である式Ｉ−１〜Ｉ−１０より選択される：
【００７１】
【化１０】
0006498378.tif 000011
【００７２】
【化１１】
0006498378.tif 000012
式中、
Ｌ、ｒ、ｓおよびｔは、上で与えられる意味を有し、および
ｎおよびｍは、互いに独立に、１〜１８、好ましくは、２〜５の整数である。
【００７３】
用語「炭素基」は、少なくとも１個の炭素原子を含有する一価または多価の有機基を表し、ただし、これは、更なる種類の原子を含有しない（例えば、−Ｃ≡Ｃ−など）か、または、例えば、Ｎ、Ｏ、Ｓ、Ｐ、Ｓｉ、Ｓｅ、Ａｓ、ＴｅまたはＧｅなどの１種類以上の更なる原子を含有していてもよい（例えば、カルボニルなど）かのいずれかである。用語「炭化水素基」は、１個以上のＨ原子を追加的に含有しており、例えば、Ｎ、Ｏ、Ｓ、Ｐ、Ｓｉ、Ｓｅ、Ａｓ、ＴｅまたはＧｅなどの１種類以上のヘテロ原子を含有していてもよい炭素基を表す。
【００７４】
「ハロゲン」は、Ｆ、Ｃｌ、ＢｒまたはＩ、好ましくは、ＦまたはＣｌ、特に好ましくは、Ｆを表す。
【００７５】
炭素または炭化水素基は、飽和または不飽和基のいずれでもよい。不飽和基は、例えば、アリール、アルケニルまたはアルキニル基である。３個より多いＣ原子を有する炭素または炭化水素基は、直鎖状、分岐状および／または環状のいずれでもよく、また、スピロ連結または縮合環を含有していてもよい。
【００７６】
また、用語「アルキル」、「アリール」、「ヘテロアリール」などは、多価の基、例えば、アルキレン、アリーレン、ヘテロアリーレンなども包含する。
【００７７】
用語「アリール」は、芳香族炭素基またはそれらより誘導される基を表す。用語「ヘテロアリール」は、１個以上のヘテロ原子を含有し、上で定義される通りの「アリール」を表す。
【００７８】
好ましい炭素および炭化水素基は、置換されていてもよく、１〜４０個、好ましくは１〜２５個、特に好ましくは１〜１８個のＣ原子を有するアルキル、アルケニル、アルキニル、アルコキシ、アルキルカルボニル、アルコキシカルボニル、アルキルカルボニルオキシおよびアルコキシカルボニルオキシ、置換されていてもよく、６〜４０個、好ましくは６〜２５個のＣ原子を有するアリールまたはアリールオキシ、または、置換されていてもよく、６〜４０個、好ましくは６〜２５個のＣ原子を有するアルキルアリール、アリールアルキル、アルキルアリールオキシ、アリールアルキルオキシ、アリールカルボニル、アリールオキシカルボニル、アリールカルボニルオキシおよびアリールオキシカルボニルオキシである。
【００７９】
更に好ましい炭素および炭化水素基は、Ｃ１〜Ｃ４０アルキル、Ｃ２〜Ｃ４０アルケニル、Ｃ２〜Ｃ４０アルキニル、Ｃ３〜Ｃ４０アリル、Ｃ４〜Ｃ４０アルキルジエニル、Ｃ４〜Ｃ４０ポリエニル、Ｃ６〜Ｃ４０アリール、Ｃ６〜Ｃ４０アルキルアリール、Ｃ６〜Ｃ４０アリールアルキル、Ｃ６〜Ｃ４０アルキルアリールオキシ、Ｃ６〜Ｃ４０アリールアルキルオキシ、Ｃ２〜Ｃ４０ヘテロアリール、Ｃ４〜Ｃ４０シクロアルキル、Ｃ４〜Ｃ４０シクロアルケニルなどである。Ｃ１〜Ｃ２２アルキル、Ｃ２〜Ｃ２２アルケニル、Ｃ２〜Ｃ２２アルキニル、Ｃ３〜Ｃ２２アリル、Ｃ４〜Ｃ２２アルキルジエニル、Ｃ６〜Ｃ１２アリール、Ｃ６〜Ｃ２０アリールアルキルおよびＣ２〜Ｃ２０ヘテロアリールが特に好ましい。
【００８０】
更に好ましい炭素および炭化水素基は、直鎖状、分岐状または環状で、１〜４０個、好ましくは１〜２５個のＣ原子を有するアルキル基であり、該基は無置換であるか、Ｆ、Ｃｌ、Ｂｒ、ＩまたはＣＮで一置換または多置換されており、ただし、１個以上の隣接していないＣＨ２基は、Ｏおよび／またはＳ原子が互いに直接連結しないようにして、それぞれ互いに独立に、−Ｃ（Ｒｘ）＝Ｃ（Ｒｘ）−、−Ｃ≡Ｃ−、−Ｎ（Ｒｘ）−、−Ｏ−、−Ｓ−、−ＣＯ−、−ＣＯ−Ｏ−、−Ｏ−ＣＯ−、−Ｏ−ＣＯ−Ｏ−で置き換えられていてもよい。
【００８１】
Ｒｘは、好ましくは、Ｈ、ハロゲン、直鎖状、分岐状または環状で１〜２５個のＣ原子を有するアルキル鎖（ただし加えて、１個以上の隣接していないＣ原子は、−Ｏ−、−Ｓ−、−ＣＯ−、−ＣＯ−Ｏ−、−Ｏ−ＣＯ−、−Ｏ−ＣＯ−Ｏ−によって置き換えられていてもよく、ただし、１個以上のＨ原子はフッ素により置き換えられていてもよい。）、置換されていてもよく６〜４０個のＣ原子を有するアリールまたはアリールオキシ基、または置換されていてもよく２〜４０個のＣ原子を有するヘテロアリールまたはヘテロアリールオキシ基を表す。
【００８２】
好ましいアルキル基は、例えば、メチル、エチル、ｎ−プロピル、イソプロピル、ｎ−ブチル、イソブチル、ｓ−ブチル、ｔ−ブチル、２−メチルブチル、ｎ−ペンチル、ｓ−ペンチル、シクロペンチル、ｎ−ヘキシル、シクロヘキシル、２−エチルヘキシル、ｎ−ヘプチル、シクロヘプチル、ｎ−オクチル、シクロオクチル、ｎ−ノニル、ｎ−デシル、ｎ−ウンデシル、ｎ−ドデシル、ドデカニル、トリフルオロメチル、ペルフルオロ−ｎ−ブチル、２，２，２−トリフルオロエチル、ペルフルオロオクチル、ペルフルオロヘキシルなどである。特に好ましいアルキル基は、例えば、メチル、エチル、ｎ−プロピル、イソプロピル、ｎ−ブチル、イソブチル、ｓ−ブチル、ｔ−ブチル、２−メチルブチル、ｎ−ペンチル、ｓ−ペンチル、ｎ−ヘキシル、２−エチルヘキシル、ｎ−ヘプチル、ｎ−オクチル、ｎ−ノニル、ｎ−デシル、ｎ−ウンデシル、ｎ−ドデシルである。
【００８３】
好ましいアルケニル基は、例えば、エテニル、プロペニル、ブテニル、ペンテニル、シクロペンテニル、ヘキセニル、シクロヘキセニル、ヘプテニル、シクロヘプテニル、オクテニル、シクロオクテニルなどである。特に好ましいアルケニル基は、例えば、エテニル、プロペニル、ブテニル、ペンテニル、ヘキセニル、ヘプテニル、オクテニルである。
【００８４】
好ましいアルキニル基は、例えば、エチニル、プロピニル、ブチニル、ペンチニル、ヘキシニル、オクチニルなどである。
【００８５】
好ましいアルコキシ基は、例えば、メトキシ、エトキシ、２−メトキシエトキシ、ｎ−プロポキシ、ｉ−プロポキシ、ｎ−ブトキシ、ｉ−ブトキシ、ｓ−ブトキシ、ｔ−ブトキシ、２−メチルブトキシ、ｎ−ペントキシ、ｎ−ヘキソキシ、ｎ−ヘプトキシ、ｎ−オクトキシ、ｎ−ノノキシ、ｎ−デコキシ、ｎ−ウンデコキシ、ｎ−ドデコキシなどである。特に好ましいアルコキシ基は、例えば、メトキシ、エトキシ、２−メトキシエトキシ、ｎ−プロポキシ、ｉ−プロポキシ、ｎ−ブトキシ、ｉ−ブトキシ、ｓ−ブトキシおよびｔ−ブトキシである。
【００８６】
好ましいアミノ基は、例えば、ジメチルアミノ、メチルアミノ、メチルフェニルアミノ、フェニルアミノなどである。
【００８７】
アリールおよびヘテロアリール基は単環でも多環でもよく、即ち、それらは１個の環（例えば、フェニルなど）または２個以上の環を含有してもよく、また、該基は縮合されていてもよく（例えば、ナフチルなど）または共有結合によって連結されていてもよく（例えば、ビフェニルなど）、または縮合および連結された環の組み合わせを含有していてもよい。ヘテロアリール基は、好ましくは、Ｏ、Ｎ、ＳおよびＳｅより選択される１個以上のヘテロ原子を含有する。
【００８８】
６〜２５個のＣ原子を有する単環式、二環式または三環式アリール基および２〜２５個のＣ原子を有する単環式、二環式または三環式ヘテロアリール基が特に好ましく、該基は縮合された環を含有していてもよく、置換されていてもよい。更に、５員、６員または７員のアリールおよびヘテロアリール基が好ましく、ただし加えて、１個以上のＣＨ基は、Ｏ原子および／またはＳ原子が互いに直接連結しないようにして、Ｎ、ＳまたはＯで置き換えられていてもよい。
【００８９】
重合性化合物およびＲＭは、当業者に既知で、例えば、Ｈｏｕｂｅｎ−Ｗｅｙｌ編、Ｍｅｔｈｏｄｅｎ  ｄｅｒ  ｏｒｇａｎｉｓｃｈｅｎ  Ｃｈｅｍｉｅ［Ｍｅｔｈｏｄｓ  ｏｆ  Ｏｒｇａｎｉｃ  Ｃｈｅｍｉｓｔｒｙ］、Ｔｈｉｅｍｅ−Ｖｅｒｌａｇ社、Ｓｔｕｔｔｇａｒｔ市などの有機化学の標準的な著作に記載される方法に類似して調製できる。更なる合成方法は、上および下で引用する文献において与えられる。最も単純な場合、例えば、そのようなＲＭの合成は、例えば、（メタ）アクリロイルクロリドまたは（メタ）アクリル酸などの基Ｐを含有する対応する酸、酸誘導体またはハロゲン化された化合物を使用し、例えば、ＤＣＣ（ジシクロヘキシルカルボジイミド）などの脱水剤存在下において、２，６−ジヒドロキシナフタレンまたは４，４’−ジヒドロキシビフェニルをエステル化またはエーテル化することで行う。
【００９０】
本発明によって使用できる液晶媒体の調製は、例えば、１種類以上の上述の化合物を、上で定義される通りの１種類以上の重合性化合物と、および、任意成分として更なる液晶化合物および／または添加剤と混合することで、それ自身は従来の方法で行われる。一般に、より少量で使用される成分の所望量を、主要な構成成分を構成する成分に、有利には昇温して、溶解する。また、成分の溶液を、例えば、アセトン、クロロホルムまたはメタノールといった有機溶媒に混合し、完全に混合後、例えば蒸留により、溶媒を再び除去することも可能である。本発明は、更に、本発明による液晶媒体を調製するための方法にも関する。
【００９１】
また、本発明による液晶媒体が、例えば、Ｈ、Ｎ、Ｏ、ＣｌまたはＦが対応する同位体に置き換えられた化合物も含んでよいことは、当業者に言うまでもない。
【００９２】
本発明による液晶ディスプレイの構造は、冒頭で引用した先行技術に記載される通りのＰＳＡディスプレイの通常の構成に対応している。突起のない構成が好ましく、特に加えて、カラーフィルター側の電極が構造化されておらず、ＴＦＴ側の電極のみがスリットを有するものが好ましい。ＰＳ−ＶＡディスプレイ用に特に適切で好ましい電極構造は、例えば、米国特許出願公開第２００６／００６６７９３号公報に記載されている。
【００９３】
本発明による液晶混合物および液晶媒体は、原則として、任意のタイプのＰＳまたはＰＳＡディスプレイ、特に正の誘電異方性の液晶媒体に基づくもの、特に好ましくはＰＳＡ−ＩＰＳまたはＰＳＡ−ＦＦＳディスプレイ用に適している。しかしながら、また、当業者は、例えば、それらの基本的な構造において、または、例えば、基板、配向層、電極、アドレス素子、バックライト、偏光子、カラーフィルター、任意に存在する補償フィルムなどの使用される個々の構成要素の性質、配置または構造において上述のディスプレイと異なるＰＳまたはＰＳＡタイプの他のディスプレイにおいても、発明的な創造を伴わず、本発明による適切な液晶混合物および液晶媒体を用いることができるであろう。
【００９４】
式ＩＩ〜Ｖの個々の化合物は、１〜２０％、好ましくは、１〜１５％の濃度で用いる。それぞれの場合において、２種類以上の同族の化合物、即ち、同じ式の化合物を用いる場合、特に、これらの限定を適用する。１種類のみの個々の物質、即ち、１種類のみの同族な１つの式の化合物を用いる場合、その濃度は２〜２０％、化合物によっては３０％以上までの範囲でよい。
【００９５】
本発明の好ましい実施形態において、液晶媒体は、３より大きい誘電異方性を有し、式ＩＩ−１およびＩＩ−２の化合物群より選択される１種類以上の誘電的に正の化合物を含む。
【００９６】
【化１２】
0006498378.tif 000013
【００９７】
式中、パラメータは式ＩＩにおいて上で示されるそれぞれの意味を有し、Ｌ２３およびＬ２４は、互いに独立に、ＨまたはＦを表し、好ましくは、Ｌ２３はＦを表し、および
式ＩＩ−１の場合、Ｘ２は、好ましくは、ＦまたはＯＣＦ３、特に好ましくは、Ｆを表し、および、ある実施形態の場合、
【００９８】
【化１３】
0006498378.tif 000014
および／または、式ＩＩＩ−１およびＩＩＩ−２の化合物群より選択され、
【００９９】
【化１４】
0006498378.tif 000015
式中、パラメータは式ＩＩＩにおいて与えられる意味を有し、
および、本発明による媒体は、式ＩＩＩ−１および／またはＩＩＩ−２の化合物に代えるか、または加えて、式ＩＩＩ−３の１種類以上の化合物を含み、
【０１００】
【化１５】
0006498378.tif 000016
式中、パラメータは上で示されるそれぞれの意味を有する。
【０１０１】
液晶媒体は、好ましくは、Ｌ２１およびＬ２２および／またはＬ２３およびＬ２４の両者がＦを表す式ＩＩ−１およびＩＩ−２の化合物群より選択される化合物を含む。
【０１０２】
好ましい実施形態において、液晶媒体は、Ｌ２１、Ｌ２２、Ｌ２３およびＬ２４の全てがＦを表す式ＩＩ−２の化合物群より選択される化合物を含む。
【０１０３】
液晶媒体は、好ましくは、式ＩＩ−１の１種類以上の化合物を含む。式ＩＩ−１の化合物は、好ましくは、式ＩＩ−１ａ〜ＩＩ−１ｅ、好ましくは、式ＩＩ−１ｄの化合物群より選択される。
【０１０４】
【化１６】
0006498378.tif 000017
式中、パラメータは上で示されるそれぞれの意味を有し、および、Ｌ２５およびＬ２６は、互いにおよび他のパラメータとは独立に、ＨまたはＦを表し、および好ましくは、
式ＩＩ−１ａおよびＩＩ−１ｂにおいて、Ｌ２１およびＬ２２の両者がＦを表し、
式ＩＩ−１ｃおよびＩＩ−１ｄにおいて、Ｌ２１およびＬ２２の両者がＦを表すか、および／または、Ｌ２３およびＬ２４の両者がＦを表し、および、
式ＩＩ−１ｅにおいて、Ｌ２１、Ｌ２２およびＬ２３がＦを表す。
【０１０５】
液晶媒体は、好ましくは式ＩＩ−２の１種類以上の化合物を含み、好ましくは式ＩＩ−２ａ〜ＩＩ−２ｊ、好ましくは、式ＩＩ−２ｊの化合物群より選択される化合物を含む。
【０１０６】
【化１７】
0006498378.tif 000018
【０１０７】
【化１８】
0006498378.tif 000019
式中、パラメータは上で示されるそれぞれの意味を有し、Ｌ２５〜Ｌ２８は、互いに独立に、ＨまたはＦを表し、好ましくは、Ｌ２７およびＬ２８の両者がＨを表し、特に好ましくは、Ｌ２６がＨを表す。
【０１０８】
液晶媒体は、好ましくは、Ｌ２１およびＬ２２の両者がＦを表すか、および／または、Ｌ２３およびＬ２４の両者がＦを表す式ＩＩ−１ａ〜ＩＩ−１ｅの化合物群より選択される化合物を含む。
【０１０９】
好ましい実施形態において、液晶媒体は、Ｌ２１、Ｌ２２、Ｌ２３およびＬ２４の全てがＦを表す式ＩＩ−１ａ〜ＩＩ−１ｉの化合物群より選択される化合物を含む。
【０１１０】
式ＩＩ−２の特に好ましい化合物は、以下の式の化合物である。
【０１１１】
【化１９】
0006498378.tif 000020
【０１１２】
【化２０】
0006498378.tif 000021
式中、Ｒ２およびＸ２は上で示される意味を有し、Ｘ２は、好ましくは、Ｆを表す。
【０１１３】
液晶媒体は、好ましくは、式ＩＩＩ−１の１種類以上の化合物を含む。式ＩＩＩ−１の化合物は、好ましくは、式ＩＩＩ−１ａ〜ＩＩＩ−１ｊ、好ましくは、式ＩＩＩ−１ｃ、ＩＩＩ−１ｆ、ＩＩＩ−１ｇおよびＩＩＩ−１ｊの化合物群より選択される。
【０１１４】
【化２１】
0006498378.tif 000022
【０１１５】
【化２２】
0006498378.tif 000023
式中、パラメータは上で与えられる意味を有し、好ましくは、式中、パラメータは上で示されるそれぞれの意味を有し、パラメータＬ３３、Ｌ３４、Ｌ３５およびＬ３６は、互いにおよび他のパラメータとは独立に、ＨまたはＦを表す。
【０１１６】
液晶媒体は、好ましくは式ＩＩＩ−１ｃの１種類以上の化合物を含み、好ましくは式ＩＩＩ−１ｃ−１〜ＩＩＩ−１ｃ−５、好ましくは、式ＩＩＩ−１ｃ−３およびＩＩＩ−１ｃ−４の化合物群より選択される化合物を含む。
【０１１７】
【化２３】
0006498378.tif 000024
式中、Ｒ３は上で示される意味を有する。
【０１１８】
液晶媒体は、好ましくは式ＩＩＩ−１ｆの１種類以上の化合物を含み、好ましくは式ＩＩＩ−１ｆ−１〜ＩＩＩ−１ｆ−５、好ましくは、式ＩＩＩ−１ｆ−１、ＩＩＩ−１ｆ−２、ＩＩＩ−１ｆ−４およびＩＩＩ−１ｆ−５、より好ましくは、式ＩＩＩ−１ｆ−１、ＩＩＩ−１ｆ−４およびＩＩＩ−１ｆ−５の化合物群より選択される化合物を含む。
【０１１９】
【化２４】
0006498378.tif 000025
式中、Ｒ３は上で示される意味を有する。
【０１２０】
液晶媒体は、好ましくは式ＩＩＩ−１ｇの１種類以上の化合物を含み、好ましくは式ＩＩＩ−１ｇ−１〜ＩＩＩ−１ｇ−５、好ましくは、式ＩＩＩ−１ｇ−３の化合物群より選択される化合物を含む。
【０１２１】
【化２５】
0006498378.tif 000026
式中、Ｒ３は上で示される意味を有する。
【０１２２】
液晶媒体は、好ましくは式ＩＩＩ−１ｈの１種類以上の化合物を含み、好ましくは式ＩＩＩ−１ｈ−１〜ＩＩＩ−１ｈ−３、好ましくは、式ＩＩＩ−１ｈ−３の化合物群より好ましくは選択される化合物を含む。
【０１２３】
【化２６】
0006498378.tif 000027
式中、パラメータは上で与えられる意味を有し、Ｘ３は、好ましくは、Ｆを表す。
【０１２４】
液晶媒体は、好ましくは式ＩＩＩ−１ｉの１種類以上の化合物を含み、好ましくは式ＩＩＩ−１ｉ−１およびＩＩＩ−１ｉ−２、好ましくは、式ＩＩＩ−１ｉ−２の化合物群より選択される化合物を含む。
【０１２５】
【化２７】
0006498378.tif 000028
式中、パラメータは上で与えられる意味を有し、Ｘ３は、好ましくは、Ｆを表す。
【０１２６】
液晶媒体は、好ましくは式ＩＩＩ−１ｊの１種類以上の化合物を含み、好ましくは式ＩＩＩ−１ｊ−１およびＩＩＩ−１ｊ−２、好ましくは、式ＩＩＩ−１ｊ−１の化合物群より選択される化合物を含む。
【０１２７】
【化２８】
0006498378.tif 000029
式中、パラメータは上で与えられる意味を有する。
【０１２８】
液晶媒体は、好ましくは、式ＩＩＩ−２の１種類以上の化合物を含む。式ＩＩＩ−２の化合物は、好ましくは、式ＩＩＩ−２ａおよびＩＩＩ−２ｂの化合物群より選択される。
【０１２９】
【化２９】
0006498378.tif 000030
式中、パラメータは上で示されるそれぞれの意味を有し、パラメータＬ３３およびＬ３４は、互いにおよび他のパラメータとは独立に、ＨまたはＦを表す。
【０１３０】
液晶媒体は、好ましくは式ＩＩＩ−２ａの１種類以上の化合物を含み、好ましくは式ＩＩＩ−２ａ−１〜ＩＩＩ−２ａ−６の化合物群より選択される化合物を含む。
【０１３１】
【化３０】
0006498378.tif 000031
式中、Ｒ３は上で示される意味を有する。
【０１３２】
液晶媒体は、好ましくは式ＩＩＩ−２ｂの１種類以上の化合物を含み、好ましくは式ＩＩＩ−２ｂ−１〜ＩＩＩ−２ｂ−４、好ましくは、式ＩＩＩ−２ｂ−４の化合物群より選択される化合物を含む。
【０１３３】
【化３１】
0006498378.tif 000032
式中、Ｒ３は上で示される意味を有する。
【０１３４】
式ＩＩＩ−１および／またはＩＩＩ−２の化合物に代えるか、または加えて、本発明による媒体は式ＩＩＩ−３の１種類以上の化合物を含んでもよい。
【０１３５】
【化３２】
0006498378.tif 000033
式中、パラメータは式ＩＩＩにおいて上で示されるそれぞれの意味を有する。
【０１３６】
これらの化合物は、好ましくは、式ＩＩＩ−３ａおよびＩＩＩ−３ｂの群より選択される。
【０１３７】
【化３３】
0006498378.tif 000034
式中、Ｒ３は上で示される意味を有する。
【０１３８】
本発明による液晶媒体は、好ましくは、−１．５〜３の範囲内の誘電異方性を有し、好ましくは、式ＩＶおよびＶの化合物群より選択される１種類以上の誘電的に中性の化合物を含む。
【０１３９】
本発明による液晶媒体は、好ましくは、式ＩＶ−１〜ＩＶ−６の化合物群より選択される１種類以上の化合物を含む。
【０１４０】
【化３４】
0006498378.tif 000035
式中、Ｒ４１およびＲ４２は、式ＩＶにおいて上で示されるそれぞれの意味を有し、および、式ＩＶ−１、ＩＶ−５およびＩＶ−６において、Ｒ４１は、好ましくはアルキルまたはアルケニル、好ましくはアルケニルを表し、および、Ｒ４２は、好ましくはアルキルまたはアルケニル、好ましくはアルキルを表し、式ＩＶ−２において、Ｒ４１およびＲ４２は、好ましくは、アルキルを表し、および、式ＩＶ−４において、Ｒ４１は、好ましくはアルキルまたはアルケニル、より好ましくはアルキルを表し、および、Ｒ４２は、好ましくはアルキルまたはアルコキシ、より好ましくはアルコキシを表す。
【０１４１】
本発明による液晶媒体は、好ましくは、式ＩＶ−１、ＩＶ−４、ＩＶ−５およびＩＶ−６の化合物群より選択される１種類以上の化合物、好ましくは、式ＩＶ−１の１種類以上の化合物、および、式ＩＶ−４およびＩＶ−５の群より選択される１種類以上の化合物、より好ましくは、式ＩＶ−１、ＩＶ−４およびＩＶ−５のそれぞれから１種類以上の化合物、非常に好ましくは、式ＩＶ−１、ＩＶ−４、ＩＶ−５およびＩＶ−６のそれぞれから１種類以上の化合物を含む。
【０１４２】
好ましい実施形態において、本発明による液晶媒体は、好ましくは、式ＩＶ−１の１種類以上の化合物を含有し、より好ましくは、それぞれがそれのサブ式である式ＣＣ−ｎ−ｍおよび／またはＣＣ−ｎ−Ｏｍおよび／またはＣＣ−ｎ−Ｖおよび／またはＣＣ−ｎＶ−ｍおよび／またはＣＣ−Ｖｎ−ｍより選択され、より好ましくは、式ＣＣ−ｎ−ｍおよび／またはＣＣ−ｎ−Ｖおよび／またはＣＣ−ｎＶ−ｍ、非常に好ましくは、式ＣＣ−３−１、ＣＣ−３−２、ＣＣ−３−３、ＣＣ−３−４、ＣＣ−３−５、ＣＣ−３−Ｏ１、ＣＣ−３−Ｖ、ＣＣ−４−Ｖ、ＣＣ−５−ＶおよびＣＣ−３−Ｖ１の群より選択される１種類以上の化合物を含む。これらの略号（頭文字）の定義は下に表Ｄで示されるか、または、表Ａ〜Ｃより明らかである。
【０１４３】
好ましい実施形態において、本発明による液晶媒体は、好ましくは、式ＩＶ−４の１種類以上の化合物を含有し、より好ましくは、それぞれがそれのサブ式である式ＣＰ−Ｖ−ｎおよび／またはＣＰ−ｎＶ−ｍおよび／またはＣＰ−Ｖｎ−ｍより選択され、より好ましくは、式ＣＰ−ｎＶ−ｍおよび／またはＣＰ−Ｖ２−ｎ、非常に好ましくは、式ＣＰ−２Ｖ−１、ＣＰ−１Ｖ−２およびＣＰ−Ｖ２−１の群より選択される１種類以上の化合物を含む。これらの略号（頭文字）の定義は下に表Ｄで示されるか、または、表Ａ〜Ｃより明らかである。
【０１４４】
好ましい実施形態において、本発明による液晶媒体は、好ましくは、式ＩＶ−５の１種類以上の化合物を含有し、より好ましくは、それぞれがそれのサブ式である式ＣＣＰ−Ｖ−ｎおよび／またはＣＣＰ−ｎＶ−ｍおよび／またはＣＣＰ−Ｖｎ−ｍより選択され、より好ましくは、式ＣＣＰ−Ｖ−ｎおよび／またはＣＣＰ−Ｖ２−ｎ、非常に好ましくは、式ＣＣＰ−Ｖ−１およびＣＣＰ−Ｖ２−１の群より選択される１種類以上の化合物を含む。これらの略号（頭文字）の定義は下に表Ｄで示されるか、表Ａ〜Ｃより明らかである。
【０１４５】
同様に好ましい実施形態において、液晶媒体は、好ましくは、式ＩＶ−１の１種類以上の化合物を含有し、より好ましくは、それぞれがそれのサブ式である式ＣＣ−ｎ−ｍ、ＣＣ−ｎ−Ｏｍ、ＣＣ−ｎ−Ｖ、ＣＣ−ｎ−Ｖｍ、ＣＣ−Ｖ−Ｖ、ＣＣ−Ｖ−Ｖｎおよび／またはＣＣ−ｎＶ−Ｖｍより選択され、より好ましくは、式ＣＣ−ｎ−ｍおよび／またはＣＣ−ｎ−Ｖおよび／またはＣＣ−ｎ−Ｖｍ、非常に好ましくは、式ＣＣ−３−１、ＣＣ−３−２、ＣＣ−３−３、ＣＣ−３−４、ＣＣ−３−５、ＣＣ−３−Ｏ１、ＣＣ−３−Ｖ、ＣＣ−４−Ｖ、ＣＣ−５−ＶおよびＣＣ−３−Ｖ１の群より選択され、特には、式ＣＣ−３−Ｖ、ＣＣ−４−Ｖ、ＣＣ−５−Ｖ、ＣＣ−３−Ｖ１、ＣＣ−４−Ｖ１、ＣＣ−５−Ｖ１、ＣＣ−３−Ｖ２およびＣＣ−Ｖ−Ｖ１の群より選択される１種類以上の化合物を含む。これらの略号（頭文字）の定義は同様に下に表Ｄで示されるか、または、表Ａ〜Ｃより明らかである。
【０１４６】
本発明の更なる好ましい実施形態（先のものと同一でも別のものでもよい）において、本発明による液晶混合物は、上に示される通りの式ＩＶ−１〜ＩＶ−６、および、任意に式ＩＶ−７〜ＩＶ−１４（好ましくは、式ＩＶ−７および／またはＩＶ−１４の化合物群）より選択される式ＩＶの化合物を含む。
【０１４７】
【化３５】
0006498378.tif 000036
式中、
Ｒ４１およびＲ４２は、互いに独立に、１〜７個のＣ原子を有するアルキル、アルコキシ、フッ化アルキルまたはフッ化アルコキシ、または、２〜７個のＣ原子を有するアルケニル、アルケニルオキシ、アルコキシアルキルまたはフッ化アルケニルを表し、および
Ｌ４は、ＨまたはＦを表す。
【０１４８】
好ましい実施形態において、液晶媒体は、好ましくは、式ＩＶ−７の１種類以上の化合物を含み、より好ましくは、それぞれがそれのサブ式である式ＣＰＰ−３−２、ＣＰＰ−５−２およびＣＧＰ−３−２より選択され、より好ましくは、式ＣＰＰ−３−２および／またはＣＧＰ−３−２、非常に特に好ましくは、式ＣＰＰ−３−２を含む。これらの略号（頭文字）の定義は下に表Ｄで示されるか、または、表Ａ〜Ｃより明らかである。
【０１４９】
好ましい実施形態において、液晶媒体は、好ましくは、式ＩＶ−１４の１種類以上の化合物を含み、より好ましくは、それぞれがそれのサブ式である式ＣＰＧＰ−３−２、ＣＰＧＰ−５−２およびＣＰＧＰ−３−４より選択される化合物、より好ましくは、式ＣＰＧＰ−３−２および／またはＣＰＧＰ−５−２、非常に特に好ましくは、式ＣＰＧＰ−５−２を含む。これらの略号（頭文字）の定義は下に表Ｄで示されるか、または、表Ａ〜Ｃより明らかである。
【０１５０】
本発明による液晶媒体は、好ましくは、式Ｖで、−１．５〜３の範囲内の誘電異方性を有する１種類以上の誘電的に中性の化合物を追加的に含む。
【０１５１】
【化３６】
0006498378.tif 000037
式中、
Ｒ５１およびＲ５２は、互いに独立に、式ＩＩにおいてＲ２について上で示される意味を有し、好ましくは、Ｒ５１はアルキルを表し、および、Ｒ５２はアルキルまたはアルケニルを表し、
【０１５２】
【化３７】
0006498378.tif 000038
を表し、
好ましくは、
【０１５３】
【化３８】
0006498378.tif 000039
Ｚ５１およびＺ５２は、互いに独立に、Ｚ５１が２回出現する場合は、これらも互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合を表し、好ましくは、それらの１つ以上が単結合を表し、および
ｒは０、１または２、好ましくは０または１、特に好ましくは１を表す。
【０１５４】
本発明による液晶媒体は、好ましくは、式Ｖ−１およびＶ−２、好ましくは、式Ｖ−１の化合物群より選択される１種類以上の化合物を含む。
【０１５５】
【化３９】
0006498378.tif 000040
式中、Ｒ５１およびＲ５２は式Ｖにおいて上で示されるそれぞれの意味を有し、および、Ｒ５１は、好ましくは、アルキルを表し、および、式Ｖ−１において、Ｒ５２は、好ましくは、アルケニル、好ましくは、−（ＣＨ２）２−ＣＨ＝ＣＨ−ＣＨ３を表し、および、式Ｖ−２において、Ｒ５２は、好ましくは、アルキル、−（ＣＨ２）２−ＣＨ＝ＣＨ２または−（ＣＨ２）２−ＣＨ＝ＣＨ−ＣＨ３を表す。
【０１５６】
本発明による液晶媒体は、好ましくは、式Ｖ−１およびＶ−２の化合物群より選択される１種類以上の化合物を含み、式中、Ｒ５１は、好ましくは、ｎ−アルキルを表し、および、式Ｖ−１において、Ｒ５２は、好ましくは、アルケニルを表し、および、式Ｖ−２において、Ｒ５２は、好ましくは、ｎ−アルキルを表す。
【０１５７】
好ましい実施形態において、液晶媒体は、好ましくは、式Ｖ−１、より好ましくは、そのサブ式ＰＰ−ｎ−２Ｖｍ、更により好ましくは、式ＰＰ−１−２Ｖ１の１種類以上の化合物を含む。これらの略号（頭文字）の定義は下に表Ｄで示されるか、または、表Ａ〜Ｃより明らかである。
【０１５８】
好ましい実施形態において、液晶媒体は、好ましくは、式Ｖ−２、より好ましくは、それのサブ式ＰＧＰ−ｎ−ｍ、ＰＧＰ−ｎ−２ＶおよびＰＧＰ−ｎ−２Ｖｍ、更により好ましくは、それのサブ式ＰＧＰ−３−ｍ、ＰＧＰ−ｎ−２ＶおよびＰＧＰ−ｎ−Ｖ１、非常に好ましくは、式ＰＧＰ−３−２、ＰＧＰ−３−３、ＰＧＰ−３−４、ＰＧＰ−３−５、ＰＧＰ−１−２Ｖ、ＰＧＰ−２−２ＶおよびＰＧＰ−３−２Ｖより選択される１種類以上の化合物を含む。これらの略号（頭文字）の定義は、同様に、下に表Ｄで示されるか、または、表Ａ〜Ｃより明らかである。
【０１５９】
本発明による液晶媒体は、好ましくは、式Ｉ〜Ｖ、より好ましくは式Ｉ〜ＩＶの化合物群より選択される化合物を含み、より好ましくは大部分がこれらより成り、更により好ましくは本質的にこれらより成り、非常に好ましくは完全にこれらより成る。
【０１６０】
式Ｉの化合物に加え、本発明による液晶混合物は、好ましくは、式ＩＩおよび／またはＩＩＩ、好ましくは式ＩＩの化合物および式ＩＩＩの化合物を含む。本発明による液晶混合物は、特に好ましくは、式ＩＶおよび／またはＶ、特に好ましくは、式ＩＶの１種類以上の化合物を追加的に含む。
【０１６１】
また、本発明による混合物は、当然、式Ｉ〜Ｖの５つの式のうちの複数の式からそれぞれ１種類以上、更には、式Ｉ〜Ｖの５つの全ての式からそれぞれ１種類以上の化合物を含んでもよい。
【０１６２】
本出願において、組成物に関して含むは、対象となっている項目、即ち、一般に媒体が、示される１種類の化合物または多種類の化合物を、好ましくは１０％以上、非常に好ましくは２０％以上の総濃度で含むことを意味する。
【０１６３】
この関係において、「大部分が〜成る」は、対象となっている項目が、５５％以上、好ましくは６０％以上、非常に好ましくは７０％以上の示される１種類の化合物または多種類の化合物を含むことを意味する。
【０１６４】
この関係において、「本質的に〜成る」は、対象となっている項目が、８０％以上、好ましくは９０％以上、非常に好ましくは９５％以上の示される１種類の化合物または多種類の化合物を含むことを意味する。
【０１６５】
この関係において、「完全に〜成る」は、対象となっている項目が、９８％以上、好ましくは９９％以上、非常に好ましくは１００．０％の示される１種類の化合物または多種類の化合物を含むことを意味する。
【０１６６】
また、明らかには上述されていない他のメソゲン化合物も、本発明による媒体中において任意成分として有効に使用できる。そのような化合物は、当業者に知られている。
【０１６７】
本発明による液晶媒体は、好ましくは６５℃以上、より好ましくは７０℃以上、更により好ましくは８０℃以上、特に好ましくは８５℃以上、非常に特に好ましくは９０℃以上の透明点を有する。
【０１６８】
本発明による媒体のネマチック相は、好ましくは少なくとも０℃以下〜６５℃以上、より好ましくは少なくとも−２０℃以下〜７０℃以上、非常に好ましくは少なくとも−３０℃以下〜７０℃以上、特には少なくとも−４０℃以下〜９０℃以上に及ぶ。個々の好ましい実施形態においては、本発明による媒体のネマチック相が、１００℃以上まで、更に１１０℃以上の温度にまで及ぶ必要があることがある。
【０１６９】
本発明による液晶媒体のΔεは、１ｋＨｚおよび２０℃において、好ましくは２以上、より好ましくは４以上である。特には、Δεは１０以下であるが、正のＶＡディスプレイの場合、また、３０以下まででもよい。
【０１７０】
本発明による液晶媒体のΔｎは、５８９ｎｍ（ＮａＤ）および２０℃において、好ましくは０．０８０以上〜０．１２０以下の範囲内、より好ましくは０．０８５以上〜０．１１５以下の範囲内、更により好ましくは０．０９０以上〜０．１１０以下の範囲内、非常に特に好ましくは０．０９５以上〜０．１０５以下の範囲内である。
【０１７１】
テレビ用途向けのＩＰＳディスプレイ用には、約１５．６Ｖまたは約１８Ｖのドライバー電圧を有するドライバーが好ましくは使用される。
【０１７２】
式ＩＩおよびＩＩＩの化合物は、混合物全体の好ましくは２％〜６０％、より好ましくは３％〜３５％、非常に特に好ましくは４％〜３０％の濃度において使用される。
【０１７３】
式ＩＶおよびＶの化合物は、混合物全体の好ましくは２％〜７０％、より好ましくは５％〜６５％、更により好ましくは１０％〜６０％、非常に特に好ましくは１０％（好ましくは１５％）〜５５％の濃度において使用される。
【０１７４】
物理的特性を調節するために、本発明による媒体は、更なる液晶化合物を任意成分として含んでよい。そのような化合物は、当業者に既知である。本発明による媒体中のそれらの濃度は、好ましくは０％〜３０％、より好ましくは０．１％〜２０％、非常に好ましくは１％〜１５％である。
【０１７５】
任意成分として、本発明による液晶媒体は、式Ｉの１種類の化合物または多種類の化合物に加え、更なる１種類の反応性化合物または多種類の反応性化合物（それぞれの該反応性化合物は、メソゲン化合物または非メソゲン等方性化合物のいずれでもよい。）を含む。
【０１７６】
また任意成分として、本発明による液晶媒体は、好ましくは、光開始剤である重合開始剤を追加的に含む。
【０１７７】
特に後述の本発明の第２の好ましい実施形態において、液晶媒体は、好ましくは式ＩＶ、より好ましくは式ＩＶ−１、更により好ましくは、それのそれぞれのサブ式である式ＣＣ−ｎ−Ｖおよび／またはＣＣ−ｎ−Ｖｍ、より好ましくは式ＣＣ−ｎ−Ｖ１および／またはＣＣ−ｎ−Ｖより選択され、非常に好ましくは、式ＣＣ−３−Ｖ、ＣＣ−４−Ｖ、ＣＣ−５−ＶおよびＣＣ−３−Ｖ１の群より選択される１種類以上の化合物を含む。これらの略号（頭文字）の定義は、下に表Ｄで示される。
【０１７８】
本発明による媒体における式ＣＣ−３−Ｖの化合物の濃度は、好ましくは２０％〜６０％、特に好ましくは２５％〜５５％である。
【０１７９】
液晶媒体は、好ましくは全体で５０％〜１００％、より好ましくは７０％〜１００％、非常に好ましくは８０％〜１００％、特には９０％〜１００％で、式Ｉ、ＩＩ、ＩＩＩ、ＩＶおよびＶ、好ましくは、式Ｉ、ＩＩ、ＩＩＩおよびＩＶまたはＶの１種類以上の化合物を含み、好ましくは大部分がこれらより成り、非常に好ましくは全体がこれらより成る。
【０１８０】
式ＩＶおよび／またはＶ、好ましくは式ＩＶの化合物の使用に関しては、本発明は２つの異なる実施形態を有する。
【０１８１】
これらの好ましい実施形態の第１において、液晶混合物は、１個以上の非末端アルケニル基を有する式ＩＶおよび／またはＶ（例えば、ＣＣ−３−Ｖ１、ＰＰ−１−２Ｖ１およびＣＣＰ−２Ｖ−１など）の１種類以上の化合物を含むが、１個以上の末端アルケニル基を有するこれらの式（例えば、ＣＣ−３−Ｖ、ＣＣＰ−Ｖ−１およびＰＧＰ−２−２Ｖなど）の化合物を僅かのみに含むか含まない。その代わりに、この実施形態による液晶混合物は、好ましくは、１個または２個の非末端アルケニル基を有する式ＩＶおよび／またはＶの化合物、および／または、アルキル末端基およびアルキルまたはアルコキシ末端基を含有するこれらの式の化合物を含む。式ＩＶおよびＶの化合物が形成する成分は、１個または２個の非末端アルケニル基を含有する化合物、および／または、アルキル末端基およびアルキルまたはアルコキシ末端基を含有する化合物、好ましくは、１個または２個の非末端アルケニル基を含有する化合物から、好ましくは大部分が成り、より好ましくは本質的に成り、非常に好ましくは完全に成る。よって、液晶混合物における、好ましくは、この成分における１個以上の非末端アルケニル基を含有する対応する化合物の割合は、好ましくは５％以上、、好ましくは１０％以上、および、好ましくは７０％以下、好ましくは６０％以下である。
【０１８２】
これらの好ましい実施形態の第２のものにおいて、液晶混合物は、第１の好ましい実施形態において既述の式ＩＶおよび／またはＶの化合物に加えるか代えて、１個または２個の末端アルケニル基を有するこれらの式の１種類以上の化合物を含む。この実施形態において、液晶混合物は、好ましくは、１個または２個の末端アルケニル基を有する式ＩＶおよび／またはＶの化合物を含む。式ＩＶおよびＶの化合物が形成する成分は、１個または２個の末端アルケニル基を含有する化合物から、好ましくは大部分が成り、より好ましくは本質的に成り、非常に好ましくは完全に成る。よって、液晶混合物における、好ましくは、この成分における１個以上の末端アルケニル基を含有する対応する化合物の割合は、好ましくは１０〜７０％、好ましくは６０％までである。
【０１８３】
本発明の好ましい実施形態による液晶媒体に対する条件を以下に与える。これらの好ましい条件は、個別に満たされるか、または、好ましくは、それぞれ互いの組み合わせで満たされてよい。それらの２つの組み合わせが好ましく、一方、それらの３つ以上の組み合わせが特に好ましい。
【０１８４】
−媒体は、１％未満の式ＩＩの化合物を含むか、または、好ましくは、式ＩＩの化合物を全く含まないかのいずれかである。
【０１８５】
−直上で与えられる条件に代えて、媒体は、１種類以上の式ＩＩの化合物、好ましくは式ＩＩ−１およびＩＩ−２の化合物群より選択され、好ましくは式ＩＩ−１ｄおよびＩＩ−２ｊの化合物群より選択され、特には、式ＩＩ−２ｊ−２の後者のものである化合物を含み、この場合、好ましくは、媒体におけるこれらの化合物の総濃度は、１％以上〜１５％以下、好ましくは、１．５％以上〜１０％以下、最も好ましくは、２％以上〜５％以下の範囲内である。
【０１８６】
−媒体は、式ＩＩＩ−１、好ましくは、式ＩＩＩ−１ｆの化合物群より選択され、好ましくは、式ＩＩＩ−１ｆ−１、ＩＩＩ−１ｆ−４およびＩＩＩ−１ｆ−５、最も好ましくは、式ＩＩＩ−１ｆ−１および／またはＩＩＩ−１ｆ−４の化合物群より選択される１種類以上の化合物を含み、この場合、好ましくは、媒体におけるこれらの化合物の総濃度は、２％以上〜２０％以下、好ましくは、３％以上〜１５％以下、最も好ましくは、４％以上〜１２％以下の範囲内である。
【０１８７】
−媒体は式ＩＩＩ−１ｆ−１の１種類以上の化合物を含み、この場合、好ましくは、媒体におけるこれらの化合物の総濃度は、１％以上〜１５％以下、好ましくは、２％以上〜１０％以下、最も好ましくは、３％以上〜８％以下の範囲内である。
【０１８８】
−媒体は式ＩＩＩ−１ｆ−４の１種類以上の化合物を含み、この場合、好ましくは、媒体におけるこれらの化合物の総濃度は、３％以上〜２０％以下、好ましくは、４％以上〜１５％以下、最も好ましくは、６％以上〜１２％以下の範囲内である。
【０１８９】
−媒体は式ＩＩＩ−１ｆ−５の１種類以上の化合物を含み、この場合、好ましくは、媒体におけるこれらの化合物の総濃度は、３％以上〜２０％以下、好ましくは、４％以上〜１５％以下、最も好ましくは、６％以上〜１２％以下の範囲内である。
【０１９０】
−媒体は、式ＩＶ、好ましくは、式ＩＶ−１およびＩＶ−５、好ましくは、式ＣＣ−ｎ−Ｖ１および／またはＣＣ−ｎ−Ｖおよび／またはＣＣＰ−Ｖ−１および／またはＣＣＰ−Ｖ２−１、より好ましくは、式ＣＣ−３−Ｖおよび／またはＣＣ−３−Ｖ１および／またはＣＣＰ−Ｖ−１および／またはＣＣＰ−Ｖ２−１の化合物群より選択される１種類以上の化合物を含み、好ましくは、媒体におけるこれらの化合物の総濃度は、４５％以上〜６５％以下、好ましくは、５０％以上〜６０％以下、最も好ましくは、５３％以上〜５８％以下の範囲内である。
【０１９１】
−媒体は式ＣＣ−３−Ｖの化合物を含み、好ましくは、媒体におけるこの化合物の総濃度は、２０％以上〜５５％以下、好ましくは、２０％以上〜３０％以下、または、４５％以上〜５５％以下のいずれかの範囲内である。
【０１９２】
−媒体は式ＣＣ−３−Ｖ１の化合物を含み、好ましくは、媒体におけるこの化合物の総濃度は、２％以上〜１０％以下、好ましくは、４％以上〜８％以下の範囲内である。
【０１９３】
−媒体は式ＣＣＰ−Ｖ−１および／またはＣＣＰ−２Ｖ−１の化合物を含み、好ましくは、これらの化合物のそれぞれの媒体において存在するものの総濃度は、５％以上〜２０％以下、好ましくは、１０％以上〜１５％以下の範囲内である。
【０１９４】
−媒体は、式Ｖ、好ましくは、式Ｖ−１、好ましくは、式ＰＰ−１−２Ｖ１の１種類以上の化合物を含み、好ましくは、媒体におけるこれらの化合物の総濃度は、５％以上〜１０％以下の範囲内である。
【０１９５】
−液晶媒体の透明点は、８０℃以上、より好ましくは、９０℃以上であり、好ましくは、媒体は４個の６員環を有する１種類以上の化合物を含み、好ましくは、これらの化合物は、式ＩＩＩ−１ｈ、ＩＩＩ−１ｉ、ＩＩＩ−１ｊおよびＩＶ−１４、好ましくは、式ＩＩＩ−１ｈ−３および／またはＩＩＩ−１ｊ−１および／またはＣＰＧＰ−３−２および／またはＣＰＧＰ−５−２および／またはＣＰＧＰ−３−４の化合物群より選択され、好ましくは、媒体におけるこれらの化合物の総濃度は、１％以上〜１２％以下、好ましくは、２％以上〜８％以下の範囲内である。
【０１９６】
−媒体は、式ＩＶ−１４、好ましくは、式ＣＰＧＰ−３−２および／またはＣＰＧＰ−５−２および／またはＣＰＧＰ−３−４、好ましくは、式ＣＰＧＰ−５−２の１種類以上の化合物を含み、好ましくは、これらの化合物のそれぞれの媒体において存在するものの総濃度は、１％以上〜７％以下、好ましくは、２％以上〜５％以下の範囲内である。
【０１９７】
−媒体は、式ＩＶ−７、好ましくは、式ＣＰＰ−３−２、ＣＰＰ−５−２およびＣＧＰ−３−２、より好ましくは、式ＣＰＰ−３−２および／またはＣＧＰ−３−２、非常に特に好ましくは、式ＣＰＰ−３−２の群より選択される１種類以上の化合物を含み、好ましくは、これらの化合物のそれぞれの媒体において存在するものの総濃度は、２％以上〜１５％以下、好ましくは、５％以上〜９％以下の範囲内である。
【０１９８】
本出願において、「誘電的に正」との表現はΔε＞３．０である化合物または成分を記述し、「誘電的に中性」は−１．５≦Δε≦３．０のものを記述し、「誘電的に負」はΔε＜−１．５のものを記述する。Δεは１ｋＨｚの周波数および２０℃において決定される。それぞれの化合物の誘電異方性は、ネマチックホスト混合物中での、それぞれの個々の化合物の１０％の溶液の結果から決定される。それぞれの化合物のホスト混合物中での溶解度が１０％未満のときは、濃度を５％に低下する。試験混合物の容量は、ホメオトロピック配向を有するセルおよびホモジニアス配向を有するセルの両者において決定される。両方のタイプのセルの層厚は、およそ２０μｍである。印加される電圧は１ｋＨｚの周波数および典型的には０．５Ｖ〜１．０Ｖの有効値を有する矩形波であるが、それは常にそれぞれの試験混合物の容量閾値よりも低く選択される。
【０１９９】
Δεは（ε‖−ε⊥）で定義され、一方、εａｖは（ε‖＋２ε⊥）／３である。
【０２００】
誘電的に正の化合物に使用されるホスト混合物は混合物ＺＬＩ−４７９２であり、誘電的に中性および誘電的に負の化合物に使用されるものは混合物ＺＬＩ−３０８６であり、両者ともドイツ国メルク社製である。化合物の誘電定数の絶対値は、興味ある化合物を添加した際のホスト混合物のそれぞれの値の変化から決定される。その値を、興味ある化合物の濃度１００％に外挿する。
【０２０１】
２０℃の測定温度でネマチック相を有する成分は、そのままで測定し、他の全ては化合物と同様に扱う。
【０２０２】
両方の場合において他に明言しない限り、本出願において閾電圧（Ｖｔｈ）との表現は光学的閾値を言い、１０％相対的コントラスト（Ｖ１０）を指し、飽和電圧との表現は光学的飽和を言い、９０％相対的コントラスト（Ｖ９０）を指す。フレデリクス閾値（ＶＦｒ）とも呼ばれる容量的閾電圧（Ｖ０）は、明らかに述べる場合にのみ使用する。
【０２０３】
本出願で示されるパラメータの範囲は、他に明言しない限り、全て限界値を含む。
【０２０４】
互いの組み合わせにおいて特性の各種の範囲に示される異なる上限および下限の値は、追加の好ましい範囲を生じる。
【０２０５】
本出願を通じて、他に明言しない限り、以下の条件および定義を適用する。全ての濃度は質量パーセントで示され、それぞれ混合物全体に関するものであり、全ての温度は、摂氏度で示され、全ての温度差は差異度で示される。全ての物理的特性は、「Ｍｅｒｃｋ  Ｌｉｑｕｉｄ  Ｃｒｙｓｔａｌｓ、Ｐｈｙｓｉｃａｌ  Ｐｒｏｐｅｒｔｉｅｓ  ｏｆ  Ｌｉｑｕｉｄ  Ｃｒｙｓｔａｌｓ」、１９９７年１１月、ドイツ国メルク社に従って決定され、他に明言しない限り、２０℃の温度において示される。光学異方性（Δｎ）は、５８９．３ｎｍの波長で決定される。誘電異方性（Δε）は、１ｋＨｚの周波数で決定される。閾電圧ならびに他の全ての電気光学的特性は、ドイツ国メルク社で製造された試験セルを使用して決定される。Δεの決定のための試験セルは、およそ２０μｍのセル厚みを有している。電極は、１．１３ｃｍ２の面積および保護リングを有する円形ＩＴＯ電極である。配向層は、ホメオトロピック配向（ε‖）用には日本国日産化学社製ＳＥ−１２１１、ホモジニアス配向（ε⊥）用には日本国日本合成ゴム社製ポリイミドＡＬ−１０５４である。容量は、０．３Ｖｒｍｓの電圧を有する正弦波を使用するＳｏｌａｔｒｏｎ１２６０周波数応答解析装置を使用して決定する。電気光学的測定において使用される光は、白色光である。ドイツ国Ａｕｔｒｏｎｉｃ−Ｍｅｌｃｈｅｒｓ社製の商業的に入手可能なＤＭＳ装置を使用する装置構成を、本明細書では用いる。特性電圧を、垂直観察の下で決定した。閾値（Ｖ１０）、中間灰色（Ｖ５０）および飽和（Ｖ９０）電圧を、それぞれ１０％、５０％および９０％相対コントラストで決定した。
【０２０６】
本発明による液晶混合物および液晶媒体は、例えば、好ましくは、下の表Ｆからの化合物より成る群より選択される１種類以上のキラルドーパントを通常の濃度で含んでよい。これらのキラルドーパントの総濃度は、混合物全体に基づいて０％〜１０％、好ましくは０．１％〜６％の範囲内である。使用される個々の化合物の濃度は、それぞれ好ましくは０．１％〜３％の範囲内である。これらおよび類似の添加剤の濃度は、本出願において、液晶媒体の液晶成分および化合物の値および濃度範囲を示す場合には考慮されない。
【０２０７】
更に、多色性色素、ナノ微粒子、導電性塩、錯塩、および誘電異方性、粘度および／またはネマチック相の配向を改変するための物質を含む群より選択され、０〜１５％、好ましくは０〜１０％の１種類以上の添加剤を液晶媒体に加えることができる。適切で好ましい導電性塩は、例えば、エチルジメチルドデシルアンモニウム４−ヘキソキシベンゾエート、テトラブチルアンモニウムテトラフェニルボレートまたはクラウンエーテル類の錯塩（例えば、Ｈａｌｌｅｒら、Ｍｏｌ．Ｃｒｙｓｔ．Ｌｉｑ．Ｃｒｙｓｔ．第２４巻、第２４９〜２５８頁（１９７３年）参照）である。このタイプの物質は、例えば、ドイツ国特許出願公開第２２  ０９  １２７号公報、ドイツ国特許出願公開第２２  ４０  ８６４号公報、ドイツ国特許出願公開第２３  ２１  ６３２号公報、ドイツ国特許出願公開第２３  ３８  ２８１号公報、ドイツ国特許出願公開第２４  ５０  ０８８号公報、ドイツ国特許出願公開第２６  ３７  ４３０号公報およびドイツ国特許出願公開第２８  ５３  ７２８号公報に記載されている。
【０２０８】
本発明による液晶混合物は、数種類の化合物、好ましくは３〜３０種類、より好ましくは４〜２０種類、アルケニル化合物を含む液晶混合物の場合、非常に好ましくは４〜１６種類の化合物から成る。これらの化合物は、従来法で混合される。一般に、より少ない量で使用される化合物の所望量を、より多い量で使用される化合物に溶解する。より高い濃度で使用される化合物の透明点より温度が高い場合には、溶解過程の完了を観察するのは特に容易である。しかしながら、また、例えば、他の従来法、例えば、化合物の同族または共融混合物が可能な所謂プレ混合の使用、または、構成成分がそれ自身で使用可能な状態の混合物の所謂「マルチ・ボトル」系を使用して媒体を調製することも可能である。
【０２０９】
適切な添加剤を加えることにより、ＴＮ、ＴＮ−ＡＭＤ、ＥＣＢ−ＡＭＤ、ＶＡＮ−ＡＭＤ、ＩＰＳ−ＡＭＤ、ＦＦＳ−ＡＭＤおよび正のＶＡ  ＬＣＤなどのように液晶媒体をそのまま使用するタイプ、またはＰＤＬＣ、ＮＣＡＰ、ＰＮ  ＬＣＤなどの複合材系において使用するタイプの全ての公知の液晶ディスプレイにおいて、特に、ＰＳＡ−ＩＰＳ、ＰＳＡ−ＦＦＳおよび正のＶＡ  ＬＣＤにおいて、本発明による液晶媒体を使用できるように改変できる。
【０２１０】
重合性化合物は、好ましくは、所定の時間のＵＶ放射の照射によって、ディスプレイ中で重合する。本明細書においては、好ましい実施形態において、電圧をディスプレイに印加する。印加される電圧は、好ましくは０．１Ｖ〜１０Ｖの範囲内、特に好ましくは０．５Ｖ〜５Ｖの範囲内の好ましくは交流電圧（典型的には、１ｋＨｚ）である。特に好ましい実施形態において、印加される電圧は液晶混合物の閾電圧（Ｖ１０）より低く、非常に特に好ましくは、重合の最中は電圧を印加しない。例において他に示さない限り、５０ｍＷ／ｃｍ２の水銀蒸気ランプを使用する。３６５ｎｍ帯域通過フィルターが装着された標準的なＵＶメーター（Ｕｓｈｉｏ  ＵＮＩメーター）を使用して強度を測定する。
【０２１１】
例えば、液晶の融点Ｔ（Ｃ，Ｎ）またはＴ（Ｃ，Ｓ）、スメクチック（Ｓ）からネマチック（Ｎ）相への転移Ｔ（Ｓ，Ｎ）および透明点Ｔ（Ｎ，Ｉ）などの全ての温度は、摂氏度で示される。全ての温度差は差異度で示される。
【０２１２】
本発明および特に以下の例において、メソゲン化合物の構造は、頭文字とも呼ばれる略号を用いて示される。これらの頭文字において、化学式は、下の表Ａ〜Ｃを使用して次の通り略記される。全ての基ＣｎＨ２ｎ＋１、ＣｍＨ２ｍ＋１およびＣｌＨ２ｌ＋１またはＣｎＨ２ｎ−１、ＣｍＨ２ｍ−１およびＣｌＨ２ｌ−１は、それぞれｎ、ｍおよびｌ個のＣ原子を有する直鎖状のアルキルまたはアルケニル、好ましくは１Ｅ−アルケニルを、それぞれ表す。表Ａには化合物の核構造の環構造要素に使用されるコードが列記されており、一方、表Ｂには連結基が示されている。表Ｃには、左手または右手の末端基のためのコードの意味が与えられている。表Ｄには、それらのそれぞれの略号と共に化合物の構造が図示されている。
【０２１３】
【表１】
0006498378.tif 000041
【０２１４】
【表２】
0006498378.tif 000042
【０２１５】
【表３】
0006498378.tif 000043
【０２１６】
【表４】
0006498378.tif 000044
表中、ｎおよびｍは、それぞれ整数を表し、３つの点「．．．」は、この表からの他の略号のためのスペースである。
【０２１７】
以下の表に、それらのそれぞれの略号と共に、図示される構造を示す。これらは、略号の規則の意味を図示するために示される。それらは、更に、好ましく使用される化合物を表す。
【０２１８】
【表５】
0006498378.tif 000045
【０２１９】
【表６】
0006498378.tif 000046
【０２２０】
【表７】
0006498378.tif 000047
【０２２１】
【表８】
0006498378.tif 000048
【０２２２】
【表９】
0006498378.tif 000049
【０２２３】
【表１０】
0006498378.tif 000050
【０２２４】
【表１１】
0006498378.tif 000051
【０２２５】
【表１２】
0006498378.tif 000052
【０２２６】
【表１３】
0006498378.tif 000053
【０２２７】
【表１４】
0006498378.tif 000054
【０２２８】
【表１５】
0006498378.tif 000055
以下の表、表Ｅに、本発明によるメソゲン媒体において安定剤として使用できる化合物を図示する。
【０２２９】
【表１６】
0006498378.tif 000056
【０２３０】
【表１７】
0006498378.tif 000057
【０２３１】
【表１８】
0006498378.tif 000058
本発明の好ましい実施形態において、メソゲン媒体は、表Ｅからの化合物群より選択される１種類以上の化合物を含む。
【０２３２】
以下の表、表Ｆに、本発明によるメソゲン媒体においてキラルドーパントとして好ましく使用できる化合物を図示する。
【０２３３】
【表１９】
0006498378.tif 000059
【０２３４】
【表２０】
0006498378.tif 000060
本発明の好ましい実施形態において、メソゲン媒体は、表Ｆからの化合物群より選択される１種類以上の化合物を含む。
【０２３５】
以下の表、表Ｇに、本発明によるメソゲン媒体において、好ましくは反応性である、メソゲン化合物として使用できる化合物を図示する。
＜表Ｇ＞
【０２３６】
【表２１】
0006498378.tif 000061
【０２３７】
【表２２】
0006498378.tif 000062
【０２３８】
【表２３】
0006498378.tif 000063
【０２３９】
【表２４】
0006498378.tif 000064
本発明の好ましい実施形態において、メソゲン媒体は、表Ｇからの化合物群より選択される１種類以上の化合物を含む。
【０２４０】
本出願によるメソゲン媒体は、好ましくは、上の表からの化合物から成る群より選択される、２種類以上、好ましくは４種類以上の化合物を含む。
【０２４１】
本発明による液晶媒体は、好ましくは、
−表Ｄからの化合物群より選択される、７種類以上、好ましくは８種類以上の化合物、好ましくは、３種類以上好ましくは４種類以上の異なる式を有する化合物と、および／または
−表Ｇからの化合物群より選択される異なる式を有する、１種類以上、好ましくは２種類以上の化合物と
を含む。
【実施例】
【０２４２】
以下の例は、如何なる態様においても本発明を制限することなく本発明を説明する。しかしながら、それらは、当業者に対して、好ましく用いられる化合物およびそれらのそれぞれの濃度およびそれらの互いの組み合わせと共に、好ましい混合物の概念（コンセプト）を示す。
【０２４３】
その物理的特性によって、どのような特性が達成され、どのような範囲でそれらを改変できるかが当業者に明らかとなる。よって、特に、好ましく達成できる各種特性の組み合わせが当業者に例示される。
【０２４４】
＜例１＞
以下の表中で示される通りの組成および特性を有する液晶混合物（Ａ）を調製する。
【０２４５】
【表２５】
0006498378.tif 000065
この混合物はＩＰＳモードにおけるディスプレイに非常に高度に適している。混合物を５個の部分に分ける。最初の部分をＩＰＳセル中に直接導入し検討する。また、混合物の４個の更なる部分のそれぞれに、０．３０％、０．５０％、１．０％および２．０％の下式の反応性メソゲンＲＭ−１をそれぞれ加える。
【０２４６】
【化４０】
0006498378.tif 000066
その結果得られる混合物をＩＰＳセル中に導入し、ＵＶ照射によって反応性メソゲンを重合する。ここでは、開始剤を使用しない。標準条件より逸脱して、ここで使用される照射強度は４５ｍＷ／ｃｍ２である。それぞれの場合において、５分の照射時間を使用する。ＵＶ照射の際には、セルに電圧を印加しない。続いて、セルを検討する。結果を以下の表である表２に示す。
【０２４７】
【表２６】
0006498378.tif 000067
【０２４８】
＜例２＞
以下の表中で示される通りの組成および特性を有する更なる液晶混合物（液晶混合物Ｂ）を調製する。
【０２４９】
【表２７】
0006498378.tif 000068
この混合物はＩＰＳおよびＦＦＳモードにおけるディスプレイに非常に高度に適している。例１の通り混合物を部分に分け、ここでは、混合物を４個の部分に分ける。最初の部分をＦＦＳセル（層厚３．６μｍ、Ｗ＝４．０μｍ、Ｌ＝６．０μｍ、チルト角２°、スリット角１０°）中に直接導入して検討する。また、混合物の３個の更なる部分のそれぞれに、例１において既に使用した反応性メソゲンＲＭ−１の０．３０％、０．５０％および１．０％をそれぞれ加える。ここでも、光開始剤は加えない。その結果得られる混合物をＦＦＳセル中に導入し、ＵＶ放射によって反応性メソゲンを重合する。開始剤は使用しない。標準条件に従い、ここでは、照射強度は５０ｍＷ／ｃｍ２であり、５分間の時間で照射を印加する。ＵＶ照射の際には、セルに電圧を印加しない。続いて、セルを検討する。結果を以下の表である表４に示す。
【０２５０】
【表２８】
0006498378.tif 000069
【０２５１】
＜例３＞
以下の表中で示される通りの組成および特性を有する更なる液晶混合物（液晶混合物Ｃ）を調製する。
【０２５２】
【表２９】
0006498378.tif 000070
この混合物はＩＰＳモードにおけるディスプレイに非常に高度に適している。例２の通り、混合物を４個の部分に分ける。例２において記載される通り、それぞれの部分を処理および検討する。結果を以下の表である表６に示す。
【０２５３】
【表３０】
0006498378.tif 000071
【０２５４】
＜例４＞
以下の表中で示される通りの組成および特性を有する更なる液晶混合物（液晶混合物Ｄ）を調製する。
【０２５５】
【表３１】
0006498378.tif 000072
この混合物はＩＰＳモードにおけるディスプレイに非常に高度に適している。例１の通り、混合物を１０個の部分に分ける。例１において記載される通り、それぞれの部分を処理および検討する。しかしながら、ここでは、混合物の９個の更なる部分のそれぞれに、例１において既に使用した反応性メソゲンＲＭ−１の０．１０、０．１５、０．２０、０．２５、０．３０、０．５０、１．０、２．０および３．０％をそれぞれ加える。ここでは、追加して、低温において密封されたボトル中でのバルクにおける保存に対するその結果得られる混合物の安定性を検討する。結果を以下の表である表８に示す。
【０２５６】
【表３２】
0006498378.tif 000073
【０２５７】
＜例５＞
以下の表中で示される通りの組成および特性を有する更なる液晶混合物（液晶混合物Ｅ）を調製する。
【０２５８】
【表３３】
0006498378.tif 000074
この混合物はＩＰＳモードにおけるディスプレイに非常に高度に適している。例２の通り、混合物を４個の部分に分ける。例２において記載される通り、それぞれの部分を処理および検討する。結果を以下の表である表１０に示す。
【０２５９】
【表３４】
0006498378.tif 000075
【０２６０】
＜例６＞
以下の表中で示される通りの組成および特性を有する更なる液晶混合物（液晶混合物Ｆ）を調製する。
【０２６１】
【表３５】
0006498378.tif 000076
この混合物はＩＰＳモードにおけるディスプレイに非常に高度に適している。例２の通り、混合物を４個の部分に分ける。例２において記載される通り、それぞれの部分を処理および検討する。結果を以下の表である表１２に示す。
【０２６２】
【表３６】
0006498378.tif 000077
【０２６３】
＜例７＞
以下の表中で示される通りの組成および特性を有する更なる液晶混合物（液晶混合物Ｇ）を調製する。
【０２６４】
【表３７】
0006498378.tif 000078
この混合物はＩＰＳモードにおけるディスプレイに非常に高度に適している。例２の通り、混合物を４個の部分に分ける。例２において記載される通り、それぞれの部分を処理および検討する。結果を以下の表である表１４に示す。
【０２６５】
【表３８】
0006498378.tif 000079
【０２６６】
＜例８＞
以下の表中で示される通りの組成および特性を有する更なる液晶混合物（液晶混合物Ｈ）を調製する。
【０２６７】
【表３９】
0006498378.tif 000080
この混合物はＩＰＳモードにおけるディスプレイに非常に高度に適している。例２の通り、混合物を４個の部分に分ける。例２において記載される通り、それぞれの部分を処理および検討する。結果を以下の表である表１６に示す。
【０２６８】
【表４０】
0006498378.tif 000081
【０２６９】
＜例９＞
以下の表中で示される通りの組成および特性を有する更なる液晶混合物（液晶混合物Ｉ）を調製する。
【０２７０】
【表４１】
0006498378.tif 000082
この混合物はＩＰＳモードにおけるディスプレイに非常に高度に適している。例１の通り、混合物を幾つかの部分に分ける。ここでは、しかしながら、混合物を６個の部分に分ける。最初の部分は、そのままで検討する。残りの５個の部分に、２種類の異なる反応性メソゲンを加える。第１のものは、例１において使用した反応性メソゲンＲＭ−１であり、一方、第２のものは、上で定義される通りの式ＲＭＡ−３の化合物である。２種類の反応性メソゲンＲＭ−１およびＲＭＡ−３の濃度比を２．５で一定に保ち、一方であるいは、ＲＭ−１の使用濃度は、それぞれ、０．２５、０．５０、０．７５、１．００および１．２５％である。例１において記載される通り、それぞれの部分を処理および検討する。結果を以下の表である表１８に示す。
【０２７１】
【表４２】
0006498378.tif 000083
【０２７２】
＜例１０＞
以下の表中で示される通りの組成および特性を有する更なる液晶混合物（液晶混合物Ｊ）を調製する。
【０２７３】
【表４３】
0006498378.tif 000084
この混合物はＩＰＳモードにおけるディスプレイに非常に高度に適している。例４の通り、混合物を１０個の部分に分ける。例４において記載される通り、それぞれの部分を処理および検討する。結果を以下の表である表２０に示す。
【０２７４】
【表４４】
0006498378.tif 000085
【０２７５】
＜例１１＞
以下の表中で示される通りの組成および特性を有する更なる液晶混合物（液晶混合物Ｋ）を調製する。
【０２７６】
【表４５】
0006498378.tif 000086
この混合物はＩＰＳモードにおけるディスプレイに非常に高度に適している。例２の通り、混合物を４個の部分に分ける。ここで、ＲＭ−１の最低濃度を０．２５％から０．３０％に変えた以外は、例２において記載される通り、それぞれの部分を処理および検討する。結果を以下の表である表２２に示す。
【０２７７】
【表４６】
0006498378.tif 000087
【０２７８】
＜例１２＞
以下の表中で示される通りの組成および特性を有する更なる液晶混合物（液晶混合物Ｌ）を調製する。
【０２７９】
【表４７】
0006498378.tif 000088
この混合物はＩＰＳモードにおけるディスプレイに非常に高度に適している。例２の通り、混合物を４個の部分に分ける。例２において記載される通り、それぞれの部分を処理および検討する。結果を以下の表である表２４に示す。
【０２８０】
【表４８】
0006498378.tif 000089
【０２８１】
＜例１３＞
以下の表中で示される通りの組成および特性を有する更なる液晶混合物（液晶混合物Ｍ）を調製する。
【０２８２】
【表４９】
0006498378.tif 000090
この混合物はＩＰＳモードにおけるディスプレイに非常に高度に適している。例２の通り、混合物を４個の部分に分ける。例１１において記載される通り、それぞれの部分を処理および検討する。結果を以下の表である表２６に示す。
【０２８３】
【表５０】
0006498378.tif 000091
【０２８４】
＜例１４＞
以下の表中で示される通りの組成および特性を有する更なる液晶混合物（液晶混合物Ｎ）を調製する。
【０２８５】
【表５１】
0006498378.tif 000092
この混合物はＩＰＳモードにおけるディスプレイに非常に高度に適している。例２の通り、混合物を４個の部分に分ける。例２において記載される通り、それぞれの部分を処理および検討する。結果を以下の表である表２８に示す。
【０２８６】
【表５２】
0006498378.tif 000093
【０２８７】
＜例１５＞
以下の表中で示される通りの組成および特性を有する更なる液晶混合物（液晶混合物Ｏ）を調製する。
【０２８８】
【表５３】
0006498378.tif 000094
この混合物はＩＰＳモードにおけるディスプレイに非常に高度に適している。混合物を４個の部分に分ける。例２において記載される通り、それぞれの部分を処理および検討する。結果を以下の表である表３０に示す。
【０２８９】
【表５４】
0006498378.tif 000095
【０２９０】
＜例１６＞
以下の表中で示される通りの組成および特性を有する更なる液晶混合物（液晶混合物Ｐ）を調製する。
【０２９１】
【表５５】
0006498378.tif 000096
この混合物はＩＰＳモードにおけるディスプレイに非常に高度に適している。例２の通り、混合物を４個の部分に分ける。例２において記載される通り、それぞれの部分を処理および検討する。結果を以下の表である表３２に示す。
【０２９２】
【表５６】
0006498378.tif 000097
【０２９３】
＜例１７＞
以下の表中で示される通りの組成および特性を有する更なる液晶混合物（液晶混合物Ｑ）を調製する。
【０２９４】
【表５７】
0006498378.tif 000098
この混合物はＩＰＳモードにおけるディスプレイに非常に高度に適している。例２の通り、混合物を４個の部分に分ける。例２において記載される通り、それぞれの部分を処理および検討する。結果を以下の表である表３４に示す。
【０２９５】
【表５８】
0006498378.tif 000099